(57)【要約】本開示は、１０ｎｍ未満の金属酸化物ナノ結晶が包埋された高屈折率のアクリル系配合物を提供する。上記配合物は、ＯＬＥＤ照明を始めとする多様な光学用途向けの高屈折率、高透明性コーティングに理想的である。【選択図】図１８
2019507221.tif 000002
【特許請求の範囲】
【請求項１】
少なくとも部分的にキャップされた金属酸化物ナノ結晶と、ビスフェノールＡグリセロラートジメタクリラートを含むアクリルポリマーとの分散系を含み、任意に溶媒、硬化剤または抗酸化剤を更に含み、架橋剤、増粘剤、接着促進剤、湿潤剤、レベリング剤、分散剤、可塑剤、または柔軟剤の少なくとも１種を更に含む配合物。
【請求項２】
前記少なくとも部分的にキャップされた金属酸化物ナノ結晶が水の存在下で製造される、請求項１に記載の配合物。
【請求項３】
前記金属酸化物ナノ結晶が酸化ジルコニウム、酸化チタン、酸化ハフニウム、酸化亜鉛または少なくとも２種の前記酸化物の混合物であり、前記少なくとも部分的にキャップされた金属酸化物ナノ結晶が、任意に水の存在下で製造される、請求項１に記載の配合物。
【請求項４】
前記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、架橋剤、増粘剤、接着促進剤、湿潤剤、レベリング剤、分散剤、可塑剤、または柔軟剤の少なくとも１種を更に含む、請求項３に記載の配合物。
【請求項５】
前記分散系がメタクリル酸ベンジル（ＢＭＡ）またはトリアクリル酸トリメチロールプロパン（ＴＭＰＴＡ）を含まない、請求項１または請求項４に記載の配合物。
【請求項６】
溶媒、硬化剤または抗酸化剤の少なくとも１種を更に含む、請求項１または請求項４に記載の配合物。
【請求項７】
溶媒、硬化剤または抗酸化剤の少なくとも１種を更に含む、請求項１に記載の配合物。
【請求項８】
請求項１または請求項４に記載の配合物であって、前記少なくとも部分的にキャップされた金属酸化物ナノ結晶が、前記アクリル及び少なくとも部分的にキャップされたナノ結晶の１０重量％未満、または前記アクリル及び少なくとも部分的にキャップされたナノ結晶の１０重量％〜２０重量％、または前記アクリル及び少なくとも部分的にキャップされたナノ結晶の２０重量％〜３０重量％、または前記アクリル及び少なくとも部分的にキャップされたナノ結晶の３０重量％〜４０重量％、または前記アクリル及び少なくとも部分的にキャップされたナノ結晶の４０重量％〜５０重量％、または前記アクリル及び少なくとも部分的にキャップされたナノ結晶の５０重量％〜６０重量％、または前記アクリル及び少なくとも部分的にキャップされたナノ結晶の６０重量％〜７０重量％、または前記アクリル及び少なくとも部分的にキャップされたナノ結晶の７０重量％〜８０重量％、または前記アクリル及び少なくとも部分的にキャップされたナノ結晶の８０重量％〜９０重量％、または前記アクリル及び少なくとも部分的にキャップされたナノ結晶の９０重量％〜９５重量％の量で前記配合物中に存在する、前記配合物。
【請求項９】
請求項１または請求項４に記載の配合物であって、溶媒としての、全前記配合物の５０重量％のＰＧＭＥＡ中の前記配合物の６５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、前記配合物。
【請求項１０】
請求項１または請求項４に記載の配合物であって、溶媒としての、全前記配合物の５０重量％のＰＧＭＥＡ中の前記配合物の４５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、前記配合物。
【請求項１１】
前記分散系の粘度が、Ｂｒｏｏｋｆｉｅｌｄ  ＲＶＤＶ  ＩＩ＋コーン／プレート粘度計を用い２５℃で測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓである、請求項１または請求項４に記載の配合物。
【請求項１２】
請求項１１に記載の配合物であって、前記少なくとも部分的にキャップされた金属酸化物ナノ結晶が、前記アクリル及び少なくとも部分的にキャップされたナノ結晶の１０重量％未満の量で前記配合物中に存在する、前記配合物。
【請求項１３】
請求項１１に記載の配合物であって、前記少なくとも部分的にキャップされた金属酸化物ナノ結晶が、前記アクリル及び少なくとも部分的にキャップされたナノ結晶の１０重量％〜２０重量％の量で前記配合物中に存在する、前記配合物。
【請求項１４】
請求項１１に記載の配合物であって、前記少なくとも部分的にキャップされた金属酸化物ナノ結晶が、前記アクリル及び少なくとも部分的にキャップされたナノ結晶の２０重量％〜３０重量％の量で前記配合物中に存在する、前記配合物。
【請求項１５】
請求項１１に記載の配合物であって、前記少なくとも部分的にキャップされた金属酸化物ナノ結晶が、前記アクリル及び少なくとも部分的にキャップされたナノ結晶の３０重量％〜４０重量％の量で前記配合物中に存在する、前記配合物。
【請求項１６】
請求項１１に記載の配合物であって、前記少なくとも部分的にキャップされた金属酸化物ナノ結晶が、前記アクリル及び少なくとも部分的にキャップされたナノ結晶の４０重量％〜５０重量％の量で前記配合物中に存在する、前記配合物。
【請求項１７】
請求項１１に記載の配合物であって、前記少なくとも部分的にキャップされた金属酸化物ナノ結晶が、前記アクリル及び少なくとも部分的にキャップされたナノ結晶の５０重量％〜６０重量％、または前記アクリル及び少なくとも部分的にキャップされたナノ結晶の６０重量％〜７０重量％の量で前記配合物中に存在する、前記配合物。
【請求項１８】
請求項１１に記載の配合物であって、前記少なくとも部分的にキャップされた金属酸化物ナノ結晶が、前記アクリル及び少なくとも部分的にキャップされたナノ結晶の７０重量％〜８０重量％の量で前記配合物中に存在する、前記配合物。
【請求項１９】
請求項１１に記載の配合物であって、前記少なくとも部分的にキャップされた金属酸化物ナノ結晶が、前記アクリル及び少なくとも部分的にキャップされたナノ結晶の８０重量％〜９０重量％の量で前記配合物中に存在する、前記配合物。
【請求項２０】
請求項１１に記載の配合物であって、前記少なくとも部分的にキャップされた金属酸化物ナノ結晶が、前記アクリル及び少なくとも部分的にキャップされたナノ結晶の９０重量％〜９５重量％の量で前記配合物中に存在する、前記配合物。
【請求項２１】
前記少なくとも部分的にキャップされたナノ結晶の平均径が２０ｎｍ未満、または１〜２０ｎｍの範囲である、請求項１または請求項４に記載の配合物。
【請求項２２】
結合剤配合物を含み、光散乱性粒子を更に含む光散乱性配合物であって、前記結合剤配合物が請求項１または請求項４に記載の配合物を含む、前記光散乱性配合物。
【請求項２３】
前記光散乱性粒子の平均径が５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、請求項２２に記載の光散乱性配合物。
【請求項２４】
請求項２２に記載の光散乱性配合物であって、前記光散乱性粒子が前記配合物の総重量の０．１〜４０重量％の量で存在する、前記光散乱性配合物。
【請求項２５】
前記光散乱性粒子の屈折率が前記結合剤配合物の屈折率よりも高い、請求項２２に記載の光散乱性配合物。
【請求項２６】
前記光散乱性粒子の屈折率が前記結合剤配合物の屈折率よりも低い、請求項２２に記載の光散乱性配合物。
【請求項２７】
前記光散乱性粒子が、ポリマー、酸化チタン、二酸化ケイ素、五酸化ニオブ、酸化ジルコニウム、酸化亜鉛、酸化アルミニウム、酸化セリウム、またはポリマー、酸化チタン、二酸化ケイ素、五酸化ニオブ、酸化ジルコニウム、酸化亜鉛、酸化アルミニウム及び酸化セリウムのいずれか２種の混合物から選択される、請求項２２に記載の光散乱性配合物。
【請求項２８】
請求項２２に記載の光散乱性配合物であって、前記光散乱性配合物を、意図して振とうまたは混合することなく１８〜２５℃の範囲の温度で保存した場合に、少なくとも１週間、または２週間、または３週間、または４週間、または３カ月間、または少なくとも５カ月間、または少なくとも６カ月間、または少なくとも７ヶ月間、または少なくとも８ヶ月間、または少なくとも９ヶ月間、または少なくとも１０ヶ月間、または少なくとも１１ヶ月間、または少なくとも１年間、または少なくとも２年間または少なくとも３年間、保存に対して安定である、前記光散乱性配合物。
【請求項２９】
請求項２２に記載の光散乱性配合物であって、保存に対して安定であり、前記光散乱性配合物の保存した試料の上部３分の１からの試料中の光散乱性粒子の重量百分率の変化が、保存期間にわたって１％未満、または１〜２％、または２〜３％、または３〜４％、または４〜５％、または５〜７％、または７〜１０％、または１０〜１５％、または１５〜２０％、または２０〜２５％、または２５〜３０％、または３０〜３５％である、前記光散乱性配合物。
【請求項３０】
硬化したもしくは部分的に硬化した請求項１または請求項４に記載の配合物を含むナノコンポジットフィルム。
【請求項３１】
屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、請求項３０に記載のナノコンポジットフィルム。
【請求項３２】
４．９〜５ミクロンの厚さのフィルムの正透過率（ｎｏｒｍａｌ  ｔｒａｎｓｍｉｔｔａｎｃｅ）が、４５０ｎｍまたは６５０ｎｍの波長で測定した場合に、９９．９９％〜９９％、または９９％〜９８％、または９８％〜９７％、または９７％〜９６％、または９６％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、請求項３０に記載のナノコンポジットフィルム。
【請求項３３】
請求項３０に記載のナノコンポジットフィルムであって、前記少なくとも部分的にキャップされたナノ結晶がメトキシ（トリエチレンオキシ）プロピルトリメトキシシラン及び３−（メタクリロイルオキシ）プロピルトリメトキシシランでキャップされ、化学薬品処理に対して耐性である上記ナノコンポジットフィルム。
【請求項３４】
前記化学薬品処理が酸、塩基、有機化合物または水による処理を含む、請求項３３に記載のナノコンポジットフィルム。
【請求項３５】
請求項３４に記載のナノコンポジットフィルムであって、化学薬品処理耐性が、前記フィルムを前記化学薬品中に少なくとも５分間浸漬し、水ですすぎ風乾した後に目視検査によって判定される、前記ナノコンポジットフィルム。
【請求項３６】
空気中または真空中または窒素中で１５０℃または２００℃または２５０℃の温度に６０分間維持した後の４００ｎｍ〜８００ｎｍでの平均の光透過率の変化が、５％〜１０％、または２％〜５％、または１％〜２％、または０．１％〜１％または．００１％〜０．１％である、請求項３０に記載のナノコンポジットフィルム。
【請求項３７】
少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、請求項３０に記載のナノコンポジットフィルム。
【請求項３８】
アッベ数が２０〜６０または３０〜４１の範囲である、請求項３０に記載のナノコンポジットフィルム。
【請求項３９】
前記少なくとも部分的にキャップされたナノ結晶の平均径が２０ｎｍ未満である、請求項３０に記載のナノコンポジットフィルム。
【請求項４０】
請求項３０に記載のナノコンポジットフィルムであって、前記フィルム中の前記少なくとも部分的にキャップされたナノ結晶の量が、前記ナノコンポジットフィルムの１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、前記ナノコンポジットフィルム。
【請求項４１】
スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された、請求項３０に記載のナノコンポジットフィルム。
【請求項４２】
硬化したまたは部分的に硬化した請求項２２に記載の光散乱性配合物を含む光散乱性フィルムであって、前記硬化したまたは部分的に硬化した結合剤配合物がナノコンポジット結合剤を形成する、前記光散乱性フィルム。
【請求項４３】
前記ナノコンポジット結合剤の屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、請求項４２に記載の光散乱性フィルム。
【請求項４４】
請求項４２に記載の光散乱性フィルムであって、前記少なくとも部分的にキャップされたナノ結晶がメトキシ（トリエチレンオキシ）プロピルトリメトキシシラン及び３−（メタクリロイルオキシ）プロピルトリメトキシシランでキャップされ、化学薬品処理に対して耐性である上記光散乱性フィルム。
【請求項４５】
前記化学薬品処理が酸、塩基、有機化合物または水による処理を含む、請求項４４に記載の光散乱性フィルム。
【請求項４６】
請求項４５に記載の光散乱性フィルムであって、化学薬品処理耐性が、前記フィルムを前記化学薬品中に少なくとも５分間浸漬し、水ですすぎ風乾した後に目視検査によって判定される、前記光散乱性フィルム。
【請求項４７】
少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、請求項４２に記載の光散乱性フィルム。
【請求項４８】
前記ナノコンポジット結合剤の前記少なくとも部分的にキャップされたナノ結晶の平均径が２０ｎｍ未満である、請求項４２に記載の光散乱性フィルム。
【請求項４９】
請求項４２に記載の光散乱性フィルムであって、前記光散乱性フィルム中の前記少なくとも部分的にキャップされたナノ結晶の量が、前記ナノコンポジット結合剤の１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、前記光散乱性フィルム。
【請求項５０】
スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された、請求項４２に記載の光散乱性フィルム。
【請求項５１】
水の存在下、キャッピング溶媒中で、ナノ結晶を少なくとも１種のキャッピング剤と混合することを含む、少なくとも部分的にキャップされたナノ結晶の製造方法。
【請求項５２】
前記少なくとも部分的にキャップされたナノ結晶が前記キャッピング溶媒から分離される、請求項５１に記載の方法。
【請求項５３】
前記ナノ結晶がジルコニアナノ結晶である、請求項５１または請求項５２に記載の方法。
【請求項５４】
前記キャッピング剤が、（トリエチレンオキシ）プロピルトリメトキシシラン及び３−（メタクリロイルオキシ）プロピルトリメトキシシランの少なくとも１種であり、前記ナノ結晶が任意にジルコニアナノ結晶である、請求項５１または請求項５２に記載の方法。
【請求項５５】
前記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含む、請求項５１または請求項５２に記載の方法。
【請求項５６】
前記少なくとも部分的にキャップされたナノ結晶が請求項５１に記載の方法によって製造された、請求項４に記載の配合物。
【請求項５７】
前記結合剤配合物の前記少なくとも部分的にキャップされたナノ結晶が請求項５１に記載の方法によって製造された、請求項２２に記載の光散乱性配合物。
【請求項５８】
前記少なくとも部分的にキャップされたナノ結晶が請求項５０に記載の方法によって製造された、請求項３０に記載のナノコンポジットフィルム。
【請求項５９】
前記結合剤配合物の前記少なくとも部分的にキャップされたナノ結晶が請求項５１に記載の方法によって製造された、請求項４２に記載の光散乱性フィルム。
【請求項６０】
請求項３０に記載のナノコンポジットフィルムを備えるＯＬＥＤデバイス。
【請求項６１】
請求項４２に記載の光散乱性フィルムを備えるＯＬＥＤデバイス。
【請求項６２】
少なくとも部分的にキャップされた金属酸化物ナノ結晶と溶媒との分散系を含む組成物であって、前記少なくとも部分的にキャップされた金属酸化物ナノ結晶が水の存在下で製造される、前記組成物。
【請求項６３】
前記金属酸化物ナノ結晶が酸化ジルコニウム、酸化チタン、酸化ハフニウム、酸化亜鉛または前記酸化物の少なくとも２種の混合物である、請求項６２に記載の組成物。
【請求項６４】
前記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされた、請求項６２または請求項６３に記載の組成物。
【請求項６５】
請求項６２または請求項６３に記載の組成物であって、前記少なくとも部分的にキャップされた金属酸化物ナノ結晶が、前記組成物の１０重量％未満、または前記組成物の１０重量％〜２０重量％、または前記組成物の２０重量％〜３０重量％、または前記組成物の３０重量％〜４０重量％、または前記組成物の４０重量％〜５０重量％、または前記組成物の５０重量％〜６０重量％、または前記組成物の６０重量％〜７０重量％、または前記組成物の７０重量％〜８０重量％、または前記組成物の８０重量％〜９０重量％、または前記組成物の９０重量％〜９５重量％の量で前記組成物中に存在する、前記組成物。
【請求項６６】
前記溶媒がＰＧＭＥＡ、ＰＧＭＥ、トルエン、酢酸エチル、キシレン、ＴＨＦ、ヘプタン、ヘキサン、アセトンまたはそれらの混合物である、請求項６２または請求項６３に記載の組成物。
【発明の詳細な説明】
【関連出願】
【０００１】
本出願は、２０１６年７月２７日出願の国際出願第ＰＣＴ／ＵＳ１６／４４２４３号（米国を指定国に含む）の一部継続出願であり、本出願は、２０１６年２月４日出願の米国仮特許出願第６２／２９０，９４１号の優先権を主張し、上記出願のそれぞれの全体の内容が、参照により本明細書に援用される。
【０００２】
連邦政府による支援を受けた研究または開発に関する表示
本出願は、米国エネルギー省中小企業技術革新研究（ＳＢＩＲ）フェーズＩ及びＩＩ補助金第ＤＥ−ＳＣ００１１２９５号及び米国エネルギー省固体素子照明補助金第ＤＥ−ＥＥ０００６６７３号により一部支援を受けている。
【技術分野】
【０００３】
本明細書に記載のポリマーコーティング材料は、可視スペクトルにおいて高い光透過率を示す。本開示の材料は、スピンコーティング、スクリーン印刷、浸漬コーティング、ロールツーロールコーティング、スロットダイコーティング、ドローバー（ｄｒａｗ  ｂａｒ）コーティング、またはスプレーコーティングによるなどの、多くの電子機器用途向けの一般的なコーティングプロセスによって、所望の基材の表面上に容易にコーティングすることができる。本明細書に記載されるコーティングの厚さは、特定の用途に必要とされる場合がある、数十ナノメートルから数ミリメートルの範囲であってよい。本開示の材料は、高屈折率、高透明性のフィルムまたはコーティングまたは層であって、これらの特性が性能にとって重要であるエレクトロニクス用途において望ましい場合がある上記フィルム等を更に提供する点で独特である。
【背景技術】
【０００４】
例えば、従来の有機発光ダイオード（ＯＬＥＤ）では、発生した光の約２５％しか環境に放出されず、残りの光は一般にデバイス内で失われる。この高い比率の損失は封止材料の低屈折率（ＲＩ）に起因する。本開示の材料で製造することができる、屈折率が約１．８以上である高屈折率高透明性有機コーティングは、ＯＬＥＤ照明及びそれを含む表示装置の有効性を劇的に高める可能性がある。本開示の高屈折率コーティングは、発光ダイオード（ＬＥＤ）照明、発光ダイオード（ＬＥＤ）ディスプレイ、タッチスクリーン、センサー、及び太陽電池などの他のデバイスにも優位性をもって組み込まれることとなろう。
【発明の概要】
【０００５】
本開示は、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせなどの溶媒中に、キャップされたナノ結晶を含む分散系を提供する。
【０００６】
本開示のコーティング配合物の溶媒は低揮発性、高沸点溶媒であってもよい。例えば、沸点が約１５０〜約２５０℃の高沸点溶媒を用いてもよい。
【０００７】
本開示のコーティング配合物用の溶媒は、上記キャップされたナノ結晶分散系の溶媒であってもよい。
【０００８】
本開示のコーティング配合物用の溶媒は、上記キャップされたナノ結晶分散系の溶媒と異なっていてもよい。
【０００９】
上記キャップされたナノ結晶分散系の溶媒は、上記キャップされたナノ結晶分散系の溶媒交換の結果であってもよい。
【００１０】
本発明の配合物に用いられる溶媒は、例えば、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルからなる群より選択される１種または複数種であってよい。本開示のナノ結晶は、酸化ジルコニウム、酸化チタン、酸化ハフニウム、または酸化亜鉛などの金属酸化物のナノ結晶を含んでいてもよく、これらは、高い、一般的には２を超える可視スペクトルにおけるバルク屈折率を有するのみならず、格段の透明性も有する。
【００１１】
本開示のナノ結晶は、キャッピング剤またはキャッピング基とも呼ばれる特定の官能基でキャップされていてもよい。これらの特定の官能基は上記ナノ結晶の表面にグラフトされる。本明細書では、キャップされたナノ結晶及び少なくとも部分的にキャップされたナノ結晶は機能的に等価である。
【００１２】
本開示におけるキャップされたナノ結晶のキャッピング剤は、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、安息香酸、またはそれらいずれかの組み合わせを含んでいてもよい。
【００１３】
ナノ結晶のキャッピングには溶媒交換が必要な場合があり、合成したままの状態のナノ結晶を、ナノ結晶合成の溶媒以外の溶媒中で表面修飾してもよい。溶媒交換は、例えば、反応混合物をデカントし、ナノ結晶をキャッピング溶媒ですすぐことによって行うことができ、次いで上記キャッピング溶媒を洗浄またはすすぎ溶媒として用いてもよく、該溶媒自体をデカンとしてナノ結晶の湿潤ケーキを生成させる。
【００１４】
本開示の分散系のキャップされたナノ結晶は、全上記分散系の１０重量％未満、または全上記分散系の１０重量％〜２０重量％、または全上記分散系の２０重量％〜３０重量％、または全上記分散系の３０重量％〜４０重量％、または全上記分散系の４０重量％〜５０重量％、または全上記分散系の５０重量％〜６０重量％、または全上記分散系の６０重量％〜７０重量％、または全上記分散系の７０重量％〜８０重量％、または全上記分散系の８０重量％〜９０重量％、または全上記分散系の９０重量％〜９３重量％を構成してもよい。
【００１５】
光透過率は、分散系、配合物、及びナノコンポジットフィルムまたはコーティングの品質を評価する一般的な技法である。試料中を伝播する光は、吸収され、散乱し、または透過する場合がある。所与の波長における正透過率（ｎｏｒｍａｌ  ｔｒａｎｓｍｉｔｔａｎｃｅ）はＴｎ＝Ｉ／Ｉ０と定義され、式中、Ｉ０は入射光の強度、Ｉは検出器によって集光された順方向の光の強度であり、後者の光は、散乱することなく透過した光及び順方向に散乱した光の両方を含む。理論的には、上記順方向は入射光と同一の方向と定義されるが、検出器は通常、検出器の大きさが有限であるために、この方向の周りの小さな立体角内の光を収光する。本開示全体を通して、この透過率を正透過率または単に透過率と呼ぶ。正透過率を測定する場合、種々の界面からのフレネル反射やキュベット壁による吸収などの測定アーチファクトを考慮し、これらを除去する必要がある。これには、対照試料を用い、測定装置において試料と対照試料とを同時に並べて測定するか、または試料と対照試料とを逐次的に測定し、その後データを数学的に補正するかのいずれかによって対処することができる。液体のナノ結晶分散系試料は、ガラス製、石英製、またはプラスチック製のキュベット中で測定することができるが、キュベット壁の厚さが有限であるために、フレネル反射が起こり得る４の界面と、吸収が起こり得る２の壁が存在する。対照試料と同一の材質、肉厚、及び光路長のキュベットを用いることによって、十分な精度で結果を得ることができる。
【００１６】
薄いフィルムの試料については、コーティングした基材を、同一の厚さ及び表面平滑度を有する、同一材料で作製されたブランク基材に対して、同時に並べてまたは逐次的にのいずれかで測定し、界面における吸収及び反射を補正する。コーティングの屈折率が基材及び空気の屈折率と異なる場合があることから、本フィルムと基材とでは、前面からの反射がわずかに異なり、これによって、分光光度計が使用するアルゴリズムに基づいて、１００％よりも高い透過率を生じることがよくある。この影響は補正することもできるが、補正のステップが複雑であり、この影響による誤差は通常小さい。便宜上、本開示に示す透過率のデータは、補正していない測定したままの状態のデータである。
【００１７】
透過、散乱、及び反射のいずれも起こさない光は吸収される。吸光度は入射光から透過光、散乱光、及び反射光を差し引くことによって計算することができる。
【００１８】
本開示の分散系の６５０ｎｍでの光透過率であって、溶媒としての、全上記分散系の５０重量％のＰＧＭＥＡを含む上記分散系の上記光透過率は、Ｐｅｒｋｉｎ  Ｅｌｍｅｒ  Ｌａｍｂｄａ  ８５０分光光度計を用い、１ｃｍの光路長のキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％であってよい。
【００１９】
本開示のキャップされたナノ結晶の径分布は狭く、透過型電子顕微鏡（ＴＥＭ）による測定で３〜８ｎｍの平均径の範囲である。
【００２０】
本開示のキャップされたナノ結晶は、例えば、５重量％以下の濃度でＰＧＭＥＡなどの溶媒中に分散させた場合に単分散性であり、動的光散乱法（ＤＬＳ）で測定した平均径の範囲が５〜１０ｎｍである。ＤＬＳはナノ結晶を取り囲む溶媒殻（ｓｏｌｖｅｎｔ  ｓｈｅｌｌ）と共に粒子径を測定する。本開示のキャップされたナノ結晶は、有機マトリクスまたはポリマーマトリクスまたはモノマーマトリクス中で分散性を維持する、すなわち、凝集を生じない状態を維持する。本開示の材料のかかる物理的特性によって、光散乱が低減されるのみならず、格段の加工性が生じる。
【００２１】
本開示の分散系は、１週間を超える、または２週間を超える、または３週間を超える、または６週間を超える、または８週間を超える、または３ヶ月を超える、または６ヶ月を超える、または１２ヶ月を超える、または３６ヶ月を超える期間安定であることができ、視認可能な沈殿を生じず、４５０ｎｍで、透過率の増加が１０％未満、または透過率の増加が２０％未満、または透過率の増加が３０％、透過率の増加が４０％、または透過率の増加が５０％未満である。
【００２２】
ＴＡ  Ｉｎｓｔｒｕｍｅｎｔ  Ｑ５００熱重量分析装置（ＴＧＡ）を用いて、本開示の分散系を分析し、無機固形分を測定してもよい。本開示の配合物を分析する手順は以下を含む。すなわち、１）データ保存装置を起動、２）室温で５分間等温保持、３）温度を８０℃に設定、４）８０℃で平衡化、５）１０℃／分で１９８℃まで昇温、６）１９８℃で５分間等温保持、７）１０℃／分で８００℃まで昇温、８）４０℃／分で９５０℃まで昇温、９）９５０℃で５分間等温保持、１０）データ保存装置を停止である。初期質量に対する２００℃での相対的なパーセント表記の質量がキャップされたナノ結晶と見なされ、初期質量に対する７００℃での相対的なパーセント表記の質量がキャップされたナノ結晶の無機部分、すなわち無機固形分と見なされる。有機分は、２００℃と７００℃でのパーセント表記の質量の差分を２００℃でのパーセント表記の質量によって除した商、すなわち、（Ｍ２００Ｃ−Ｍ７００Ｃ）／Ｍ２００Ｃとして定義される。
【００２３】
本開示の分散系の有機分はＴＧＡによって測定して１０％〜２０％の範囲であってよい。
【００２４】
配合物の説明
本開示は、キャップされたナノ結晶、任意に溶媒及び有機コーティング材料の混合物を含む配合物を提供する。
【００２５】
本開示の配合物は、酸化ジルコニウム、酸化チタン、酸化ハフニウム、または酸化亜鉛などの金属酸化物のナノ結晶を含んでいてもよく、これらは、高い、一般的には２を超える可視スペクトルにおけるバルク屈折率を有するのみならず、格段の透明性も有する。
【００２６】
本開示の有機コーティング材料を本明細書に記載の金属酸化物ナノ結晶と組み合わせることにより、本明細書に記載の材料によって、高い屈折率及び高い光透過性を有する、容易に加工可能な、独特の可撓性であり且つ薄いフィルムコーティングを製造することが可能になる。
【００２７】
本開示の配合物におけるキャップされたナノ結晶のキャッピング剤は、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、安息香酸、またはそれらいずれかの組み合わせを含んでいてもよい。
【００２８】
本開示の配合物の溶媒は、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい。
【００２９】
本開示の配合物の溶媒は、全上記配合物の１０重量％未満、または全上記配合物の１０重量％〜２０重量％、または全上記配合物の２０重量％〜３０重量％、または全上記配合物の３０重量％〜４０重量％、または全上記配合物の４０重量％〜５０重量％、または全上記配合物の５０重量％〜６０重量％、または全上記配合物の６０重量％〜７０重量％、または全上記配合物の７０重量％〜８０重量％、または全上記配合物の８０重量％〜９０重量％を構成していてもよい。
【００３０】
ＴＡ  Ｉｎｓｔｒｕｍｅｎｔ  Ｑ５００熱重量分析装置（ＴＧＡ）を用いて、本開示の配合物を分析し、無機固形分を測定してもよい。その手順は上述したものと同様である。初期質量に対する２００℃での相対的なパーセント表記の質量が全配合物重量から溶媒含有量を差し引いたものと見なされ、初期質量に対する７００℃での相対的なパーセント表記の質量が本配合物の無機部分、すなわち固形分と見なされる。
【００３１】
本開示の配合物の無機固形分は、ＴＧＡによって測定して０〜１０％、またはＴＧＡによって測定して１０〜２０％、またはＴＧＡによって測定して２０〜３０％、またはＴＧＡによって測定して３０〜４０％、またはＴＧＡによって測定して４０〜５０％、またはＴＧＡによって測定して５０〜６０％、またはＴＧＡによって測定して６０〜７０％、またはＴＧＡによって測定して７０〜８０％、またはＴＧＡによって測定して８０〜９０％、またはＴＧＡで測定して９０〜９３％であってよい。
【００３２】
本開示の配合物の有機コーティング材料はモノマー、オリゴマー及び／またはポリマーを含んでいてもよい。
【００３３】
本開示の配合物のモノマー、オリゴマー及び／またはポリマーはアクリルを含んでいてもよい。本開示の配合物のモノマー、オリゴマー及び／またはポリマーは、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせを含んでいてもよい。
【００３４】
本開示の配合物のキャップされたナノ結晶は、上記モノマー、オリゴマー、及び／またはポリマーと少なくとも部分的にキャップされたナノ結晶との合計の１０重量％未満、または上記モノマー、オリゴマー、及び／またはポリマーと少なくとも部分的にキャップされたナノ結晶との合計の１０重量％〜２０重量％、または上記モノマー、オリゴマー、及び／またはポリマーと少なくとも部分的にキャップされたナノ結晶との合計の２０〜３０重量％、または上記モノマー、オリゴマー、及び／またはポリマーと少なくとも部分的にキャップされたナノ結晶との合計の３０〜４０重量％、または上記モノマー、オリゴマー、及び／またはポリマーと少なくとも部分的にキャップされたナノ結晶との合計の４０〜５０重量％、または上記モノマー、オリゴマー、及び／またはポリマーと少なくとも部分的にキャップされたナノ結晶との合計の５０〜６０重量％、または上記モノマー、オリゴマー、及び／またはポリマーと少なくとも部分的にキャップされたナノ結晶との合計の６０重量％〜７０重量％、または上記モノマー、オリゴマー、及び／またはポリマーと少なくとも部分的にキャップされたナノ結晶との合計の７０重量％〜８０重量％、または上記モノマー、オリゴマー、及び／またはポリマーと少なくとも部分的にキャップされたナノ結晶との合計の８０〜９０重量％、または上記モノマー、オリゴマー、及び／またはポリマーと少なくとも部分的にキャップされたナノ結晶との合計の９０〜９３重量％を構成していてもよい。
【００３５】
上記有機コーティング材料は、モノマー、オリゴマー、及び／またはポリマー、硬化剤、接着促進剤、湿潤剤、レベリング剤、分散剤、粘度調節剤、及び任意に抗酸化剤のいずれか１種またはいずれかの２種以上の組み合わせを含んでいてもよい。これら及び他の成分は、本明細書に記載の配合物の光学的用途を著しく妨害しない限り、当業者に公知の量で用いてよい。
【００３６】
本開示の配合物の硬化剤は光重合開始剤を含んでいてもよい。光（ＵＶ）エネルギーによってラジカルなどの活性種を生成することができるものである限り、いずれの光重合開始剤でも用いることができる。光重合開始剤硬化剤は、Ｅｂｅｃｒｙｌ（登録商標）Ｐ１１５などのアミン、またはＥｂｅｃｒｙｌ（登録商標）Ｐ３９、ベンゾフェノン、ＳｐｅｅｄＣｕｒｅ  ＢＥＭ（Ｌａｍｂｓｏｎ  ＵＳＡ  Ｌｔｄ，  Ｒｕｔｈｅｒｆｏｒｄ，  ＣＴ，  ＵＳＡ）などのベンゾフェノン及びその誘導体またはジフェニル（２，４，６−トリメチルベンゾイル）−ホスフィンオキシドなどの有機ホスフィン、またはＩｒｇａｃｕｒｅ（登録商標）１８４（ＢＡＳＦ  ＵＳＡ，  Ｆｌｏｒｈａｍ  Ｐａｒｋ，  ＮＪ，  ＵＳＡ）を含んでいてもよい。
【００３７】
本開示の配合物の硬化剤は熱フリーラジカル開始剤を含んでいてもよい。好適な熱フリーラジカル開始剤としては過酸化物化合物及びアゾ化合物が挙げられるが、これらに限定はされない。上記過酸化物硬化剤は、ジクミルペルオキシド、過安息香酸ｔ−ブチル、過酸化ベンゾイル、過酢酸ｔ−ブチル、１，１−ジ（ｔ−ブチルペルオキシ）３，３，５−トリメチルシクロヘキサン、２，５−ジメチル−２，５−ジ（ｔ−ブチルペルオキシ）ヘキシン、及びｎ−ブチル−４，４−ビス（ｔ−ブチルペルオキシバレラート）などの、一般的に用いられる有機ペルオキシ硬化剤から選択されてもよい。上記アゾ開始剤は、２，２’−アゾビスイソブチロニトリル（ＡＩＢＮ）、Ｖ−４０、Ｖ−５９、及びＶＡ−０６１（Ｗａｋｏ  Ｃｈｅｍｉｃａｌｓ  ＵＳＡ，  Ｎｏｒｔｈ  Ｃｈｅｓｔｅｒｆｉｅｌｄ，  ＶＡ，  ＵＳＡ）から選択されてもよい。
【００３８】
当業者に公知の特定の状況においては、２種以上の硬化剤の組み合わせが有利である場合がある。
【００３９】
本開示の配合物の硬化剤は、上記モノマー、オリゴマー、及び／またはポリマーの０．５重量％未満、または上記モノマー、オリゴマー、及び／またはポリマーの０．５重量％〜１重量％、または上記モノマー、オリゴマー、及び／またはポリマーの１重量％〜２重量％、または上記モノマー、オリゴマー、及び／またはポリマーの２重量％〜３重量％、または上記モノマー、オリゴマー、及び／またはポリマーの３重量％〜４重量％、または上記モノマー、オリゴマー、及び／またはポリマーの４重量％〜５重量％、または上記モノマー、オリゴマー、及び／またはポリマーの５重量％〜６重量％、または上記モノマー、オリゴマー、及び／またはポリマーの６重量％〜７重量％、または上記モノマー、オリゴマー、及び／またはポリマーの７重量％〜８重量％、または上記モノマー、オリゴマー、及び／またはポリマーの８重量％〜１５重量％の量で存在してもよい。
【００４０】
上記接着促進剤は、存在する場合には、有機官能性シランなどの有機金属化合物から、または官能化モノマー及びオリゴマーから選択されてもよい。好適ないくつかの有機官能性シラン接着促進剤はアミノ基またはメタクリルオキシ基を含む。例示的なシラン接着促進剤としては、３−アミノプロピルトリエトキシシラン、３−［（メタクリロイルオキシ）プロピル］トリメトキシシラン、ウレイドプロピルトリメトキシシラン、及びトリメトキシ［３−（メチルアミノ）プロピル］シランが挙げられるが、これらに限定はされない。官能化モノマー及びオリゴマー接着促進剤としては、ＣＮ８２０、ＣＮ１４６（Ｓａｒｔｏｍｅｒ  Ａｍｅｒｉｃａｓ，  Ｅｘｔｏｎ，  ＰＡ，  ＵＳＡ）、ＳＲ９０５１、ＳＲ９０５３（Ｓａｒｔｏｍｅｒ  Ａｍｅｒｉｃａｓ，  Ｅｘｔｏｎ，  ＰＡ，  ＵＳＡ）、及びＥｂｅｃｒｙｌ  １７１（Ａｌｌｎｅｘ  ＵＳＡ  Ｉｎｃ．，  Ｗａｌｌｉｎｇｆｏｒｄ，  ＣＴ，  ＵＳＡ）が挙げられるが、これらに限定はされない。
【００４１】
本開示の配合物の接着促進剤は、上記モノマー、オリゴマー、及び／またはポリマーの０．５重量％未満、または上記モノマー、オリゴマー、及び／またはポリマーの０．５〜１重量％、または上記モノマー、オリゴマー、及び／またはポリマーの１〜５重量％、または上記モノマー、オリゴマー、及び／またはポリマーの５〜１０重量％、または上記モノマー、オリゴマー、及び／またはポリマーの１０〜１５重量％、または上記モノマー、オリゴマー、及び／またはポリマーの１５〜３０重量％の量で存在してもよい。
【００４２】
湿潤剤が本配合物の表面張力を低下させ、それによって基材及び下層上の本コーティングの濡れ特性を改善するために存在してもよい。好適な湿潤剤の代表例としては、ＢＹＫ−３０７、ＢＹＫ−３３０（ＢＹＫ  Ｃｈｅｍｉｅ，  ＧｍｂＨ）などのシロキサン界面活性剤及びＮｏｖｅｃ  ４４３０、Ｎｏｖｅｃ  ４４３２、及びＮｏｖｅｃ  ４４３４（３Ｍ，Ｓｔ．  Ｐａｕｌ，  ＭＮ，  ＵＳＡ）などのフルオロ界面活性剤が挙げられるが、これらに限定はされない。
【００４３】
本開示の配合物の湿潤剤は、全上記配合物の０．０５重量％未満、または全上記配合物の０．０５〜０．１重量％、または全上記配合物の０．１〜０．５重量％、または全上記配合物の０．５〜１重量％、または全上記配合物の１〜２重量％、または全上記配合物の２〜５重量％の量で存在してもよい。
【００４４】
レベリング剤を使用して本配合物の流動特性を改善し、乾燥した本コーティングの表面をより均一にしてもよい。上記レベリング剤は、存在する場合には、ＢＹＫ−３５２、ＢＹＫ−３５３、ＢＹＫ−３５６、及びＢＹＫ−３６１Ｎなどのポリアクリル酸エステル化合物、ならびにＢＹＫ−３２２、ＢＹＫ−３２３、及びＢＹＫ−３５０（ＢＹＫ  Ｃｈｅｍｉｅ，  ＧｍｂＨ）などのアラルキル変性ポリメチルアルキルシロキサンであってもよい。
【００４５】
本開示の配合物のレベリング剤は、全上記配合物の０．０５重量％未満、または全上記配合物の０．０５〜０．１重量％、または全上記配合物の０．１〜０．５重量％、または全上記配合物の０．５〜１重量％、または全上記配合物の１〜２重量％、または全上記配合物の２〜５重量％の量で存在してもよい。
【００４６】
上記分散剤は非イオン性分散剤、アニオン性分散剤、またはそれらの組み合わせであってよい。上記分散剤の例としては、限定はされないが、ポリアルキレングリコール及びそれらのエステル、ポリオキシアルキレン、多価アルコールエステルアルキレンオキシド付加生成物、アルコールアルキレンオキシド付加生成物、スルホン酸エステル、スルホン酸塩、カルボン酸エステル、カルボン酸塩、アルキルアミドアルキレンオキシド付加生成物、アルキルアミン等を挙げることができ、これらは単独でまたは２種以上の混合物として用いられてもよい。
【００４７】
市販品として入手可能な上記分散剤の例としては、限定はされないが、ＤＩＳＰＥＲＢＹＫ−１０１、ＤＩＳＰＥＲＢＹＫ−１３０、ＤＩＳＰＥＲＢＹＫ−１４０、ＤＩＳＰＥＲＢＹＫ−１６０、ＤＩＳＰＥＲＢＹＫ−１６１、ＤＩＳＰＥＲＢＹＫ−１６２、ＤＩＳＰＥＲＢＹＫ−１６３、ＤＩＳＰＥＲＢＹＫ−１６４、ＤＩＳＰＥＲＢＹＫ−１６５、ＤＩＳＰＥＲＢＹＫ−１６６、ＤＩＳＰＥＲＢＹＫ−１７０、ＤＩＳＰＥＲＢＹＫ−１７１、ＤＩＳＰＥＲＢＹＫ−１８２、ＤＩＳＰＥＲＢＹＫ−２０００、ＤＩＳＰＥＲＢＹＫ−２００１（ＢＹＫ  Ｃｈｅｍｉｅ，  ＧＭＢＨ）、Ｓｏｌｓｐｅｒｓｅ  ３２０００、Ｓｏｌｓｐｅｒｓｅ  ３６０００、Ｓｏｌｓｐｅｒｓｅ  ２８０００、Ｓｏｌｓｐｅｒｓｅ  ２００００、Ｓｏｌｓｐｅｒｓｅ  ４１０００、及びＳｏｌｓｐｅｒｓｅ  ４５０００（Ｌｕｂｒｉｚｏｌ，  Ｗｉｃｋｌｉｆｆｅ，  ＯＨ，  ＵＳＡ）を挙げることができる。
【００４８】
本開示の配合物の分散剤の量は、分散させる物質に応じて変化してもよい。上記分散剤の量は分散させる物質の３重量％未満、または分散させる物質の３〜５重量％、または分散させる物質の５〜１０重量％、または分散させる物質の１０〜２０重量％、または分散させる物質の２０〜４０重量％、または分散させる物質の４０〜６０重量％、または分散させる物質の６０〜８０重量％、または分散させる物質の８０〜１００重量％、または分散させる物質の１００〜１５０重量％であってよい。
【００４９】
本開示の配合物の粘度は調整可能であってもよく、且つ／または１種もしくは複数種の上記有機コーティング材料によって制御することが可能であってもよい。
【００５０】
本開示の配合物の粘度は約１ｃＰ〜約１，０００ｃＰであってよい。本開示の配合物の粘度は約１ｃＰ、約２ｃＰ、約５ｃＰ、約１０ｃＰ、約１５ｃＰ、約２０ｃＰ、約２５ｃＰ、約３０ｃＰ、約４０ｃＰ、約５０ｃＰ、約６０ｃＰ、約７５ｃＰ、約１００ｃＰ、約２００ｃＰ、約５００ｃＰ、または約１，０００ｃＰであってよい。
【００５１】
本開示の配合物の粘度は制御されてもよい。本配合物の粘度を制御することができるパラメータとしては、モノマー、オリゴマー、及び／またはポリマーの平均長さ、及び分子量、ならびに溶媒の有無及び溶媒の濃度、増粘剤（すなわち粘度調節成分）の有無及び増粘剤の濃度、本配合物中に存在する成分の粒子径、ならびにそれらの組み合わせが挙げられるが、これらに限定はされない。本開示の配合物の抗酸化剤は少なくとも１種の一次抗酸化剤を含んでいてもよい。この一次抗酸化剤は、Ｉｒｇａｎｏｘ  １０１０、Ｉｒｇａｎｏｘ  １０７６、ＳｏｎｇＮｏｘ（登録商標）１０７６、ＳｏｎｇＮｏｘ（登録商標）２４５０などの立体障害フェノール、またはＳｏｎｇＮｏｘ（登録商標）１６８０などのフェノール性亜リン酸エステルまたはＩｒｇａｐｈｏｓ  １６８（ＢＡＳＦ  ＵＳＡ，  Ｆｌｏｒｈａｍ  Ｐａｒｋ，  ＮＪ，  ＵＳＡ）などのホスフィンまたは芳香族第二級アミンまたはＳｏｎｇＬｉｇｈｔ（登録商標）６２２０（Ｓｏｎｇｗｏｎ  Ａｍｅｒｉｃａｓ，  Ｆｒｉｅｎｄｗｏｏｄ，  ＴＸ，  ＵＳＡ）などのヒンダードアミンから選択されてもよい。
【００５２】
本開示の配合物は少なくとも１種の二次抗酸化剤を含んでいてもよい。この二次抗酸化剤は、好ましくは、２の炭素原子に結合したイオウ原子から形成される少なくとも１の単位を含む化合物から選択される。上記二次抗酸化剤の代表例はジ（ｔ−ブチル）ヒドロキシフェニルアミノビスオクチルチオトリアジン及びＩｒｇａｎｏｘ  ＰＳ８００（ＢＡＳＦ  ＵＳＡ，  Ｆｌｏｒｈａｍ  Ｐａｒｋ，  ＮＪ，  ＵＳＡ）である。
【００５３】
本開示の配合物の抗酸化剤の量は、全上記配合物の０．５重量％未満、または全上記配合物の０．５重量％〜１重量％、または全上記配合物の１重量％〜２重量％、または全上記配合物の２重量％〜３重量％、または全上記配合物の３重量％〜４重量％、または全上記配合物の４重量％〜５重量％、または全上記配合物の５重量％〜６重量％、または全上記配合物の６重量％〜７重量％、または全上記配合物の７重量％〜８重量％であってよい。
【００５４】
本開示の配合物は、可塑剤、靭性化剤、増粘剤、シンナー、分散剤、もしくは柔軟剤、または他の機能性添加剤を更に含んでいてもよい。
【００５５】
本開示の配合物の粘度は、Ｂｒｏｏｋｆｉｅｌｄ  ＲＶＤＶ  ＩＩ＋コーン／プレート粘度計を用いて測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓであってよい。
【００５６】
本開示の配合物の６５０ｎｍでの光透過率であって、溶媒としての、全上記配合物の５０重量％のＰＧＭＥＡ中の上記配合物の上記光透過率は、Ｐｅｒｋｉｎ  Ｅｌｍｅｒ  Ｌａｍｂｄａ  ８５０分光光度計を用い、１ｃｍの光路長のキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％であってよい。
【００５７】
フィルムまたはコーティングの説明
本開示は、ポリマーマトリクス、硬化剤、及びキャップされたナノ結晶の混合物を含むナノコンポジットコーティングまたはフィルムであって、上記キャップされたナノ結晶が上記コーティング及びフィルム中に、上記コーティング及びフィルムの５０重量％を超える量で存在する、上記ナノコンポジットコーティングまたはフィルムを提供する。
【００５８】
本開示のナノコンポジットコーティングまたはフィルムは、酸化ジルコニウム、酸化チタン、酸化ハフニウム、または酸化亜鉛などの金属酸化物のナノ結晶を含んでいてもよい。
【００５９】
本開示のナノコンポジットコーティングまたはフィルムにおけるキャップされたナノ結晶のキャッピング剤は、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、安息香酸、またはそれらいずれかの組み合わせを含んでいてもよい。
【００６０】
ＴＡ  Ｉｎｓｔｒｕｍｅｎｔ  Ｑ５００熱重量分析装置（ＴＧＡ）を用いて、本開示のナノコンポジットコーティングまたはフィルムの無機固形分を分析してもよい。その手順は上述したものと同様である。初期質量に対する７００℃での相対的な百分率が本配合物の無機部分、すなわち固形分と見なされる。
【００６１】
本開示のナノコンポジットコーティングの無機固形分は、ＴＧＡによって測定して０〜１０％、またはＴＧＡによって測定して１０〜２０％、またはＴＧＡによって測定して２０〜３０％、またはＴＧＡによって測定して３０〜４０％、またはＴＧＡによって測定して４０〜５０％、またはＴＧＡによって測定して５０〜６０％、またはＴＧＡによって測定して６０〜７０％、またはＴＧＡによって測定して７０〜８０％、またはＴＧＡによって測定して８０〜９０％、またはＴＧＡで測定して９０〜９３％であってよい。
【００６２】
本開示のナノコンポジットコーティングまたはフィルムのポリマーマトリクスのモノマー単位はアクリルを含んでいてもよい。本開示のナノコンポジットコーティングまたはフィルムのポリマーマトリクスのモノマー単位は、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせを含んでいてもよい。
【００６３】
本開示のポリマーマトリクスのモノマー単位は、硬化したコーティングの架橋密度を増加させるために、３〜６官能性アクリル酸エステル系モノマー架橋剤を含んでいてもよい。上記３〜６官能性モノマー架橋剤は、コーティングの特性を向上させる場合があり、例えば、硬化速度の増加及びフィルム硬さの上昇に寄与する。上記３〜６官能性アクリル酸エステル系モノマー架橋剤の例としては、トリメチロールプロパントリアクリラート（ＴＭＰＴＡ）、トリメチロールプロパンエトキシトリアクリラート（ＴＭＰＥＯＴＡ）、グリセリンプロポキシル化トリアクリラート（ＧＰＴＡ）、ペンタエリトリトールテトラアクリラート（ＰＥＴＡ）、ジペンタエリトリトールヘキサアクリラート（ＤＰＨＡ）などを挙げることができるが、これらに限定はされない。上記３〜６官能性アクリル酸エステル系モノマーは単独でまたはそれらの組み合わせで用いてもよい。
【００６４】
３〜６官能性アクリル酸エステルの市販品の例としては、ＣＮ９０２５、ＳＲ−２０５、ＳＲ−４５４、ＳＲ−４９９、ＳＲ−５０２、ＳＲ−９０３５（Ｓａｒｔｏｍｅｒ  Ａｍｅｒｉｃａｓ，  Ｅｘｔｏｎ，  ＰＡ，  ＵＳＡ）が挙げられる。
【００６５】
本開示の配合物の３〜６官能性アクリルエステル系モノマーは、上記モノマー、オリゴマー、及び／またはポリマーの１重量％未満、または上記モノマー、オリゴマー、及び／またはポリマーの１重量％〜５重量％、または上記モノマー、オリゴマー、及び／またはポリマーの５重量％〜１０重量％、または上記モノマー、オリゴマー、及び／またはポリマーの１０重量％〜２０重量％、または上記モノマー、オリゴマー、及び／またはポリマーの２０重量％〜３０重量％、または上記モノマー、オリゴマー、及び／またはポリマーの３０重量％〜４０重量％、または上記モノマー、オリゴマー、及び／またはポリマーの５０重量％〜６０重量％の量で存在してもよい。
【００６６】
本開示のナノコンポジットコーティングまたはフィルムのキャップされたナノ結晶は、上記コーティング及びフィルムの１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％を構成してもよい。
【００６７】
本開示のナノコンポジットコーティングまたはフィルムの硬化剤は光重合開始剤を含んでいてもよい。光（ＵＶ）エネルギーによってラジカルなどの活性種を生成することができる光重合開始剤を用いることができる。光重合開始剤硬化剤は、Ｅｂｅｃｒｙｌ（登録商標）Ｐ１１５などのアミン、またはＥｂｅｃｒｙｌ（登録商標）Ｐ３９、ベンゾフェノン、ＳｐｅｅｄＣｕｒｅ  ＢＥＭ（Ｌａｍｂｓｏｎ  ＵＳＡ  Ｌｔｄ，  Ｒｕｔｈｅｒｆｏｒｄ，  ＣＴ，  ＵＳＡ）などのベンゾフェノン及びその誘導体またはジフェニル（２，４，６−トリメチルベンゾイル）−ホスフィンオキシドなどの有機ホスフィン、またはＩｒｇａｃｕｒｅ（登録商標）１８４（ＢＡＳＦ  ＵＳＡ，  Ｆｌｏｒｈａｍ  Ｐａｒｋ，  ＮＪ，  ＵＳＡ）を含んでいてもよい。
【００６８】
本開示のナノコンポジットコーティングまたはフィルムの硬化剤は熱フリーラジカル開始剤を含んでいてもよい。熱フリーラジカル開始剤としては過酸化物化合物及びアゾ化合物が挙げられるが、これらに限定はされない。上記過酸化物硬化剤は、ジクミルペルオキシド、過安息香酸ｔ−ブチル、過酸化ベンゾイル、過酢酸ｔ−ブチル、１，１−ジ（ｔ−ブチルペルオキシ）３，３，５−トリメチルシクロヘキサン、２，５−ジメチル−２，５−ジ（ｔ−ブチルペルオキシ）ヘキシン、及びｎ−ブチル−４，４−ビス（ｔ−ブチルペルオキシバレラート）などの、一般的に用いられる有機ペルオキシ硬化剤から選択されてもよい。上記アゾ開始剤は、２，２’−アゾビスイソブチロニトリル（ＡＩＢＮ）、Ｖ−４０、Ｖ−５９、及びＶＡ−０６１（Ｗａｋｏ  Ｃｈｅｍｉｃａｌｓ  ＵＳＡ，  Ｎｏｒｔｈ  Ｃｈｅｓｔｅｒｆｉｅｌｄ，  ＶＡ，  ＵＳＡ）から選択されてもよい。
【００６９】
当業者に公知の特定の状況においては、２種以上の硬化剤の組み合わせが有利である場合がある。
【００７０】
本開示のナノコンポジットコーティングまたはフィルムの硬化剤の量は、上記ポリマーマトリクスの０．５重量％未満、または上記ポリマーマトリクスの０．５重量％〜１重量％、または上記ポリマーマトリクスの１重量％〜２重量％、または上記ポリマーマトリクスの２重量％〜３重量％、または上記ポリマーマトリクスの３重量％〜４重量％、または上記ポリマーマトリクスの４重量％〜５重量％、または上記ポリマーマトリクスの５重量％〜６重量％、または上記ポリマーマトリクスの６重量％〜７重量％、または上記ポリマーマトリクスの７重量％〜８重量％、または上記ポリマーマトリクスの８重量％〜１０重量％、または上記ポリマーマトリクスの１０重量％〜１５重量％であってよい。
【００７１】
接着促進剤は、存在する場合には、有機官能性シランなどの有機金属化合物から、または官能化モノマー及びオリゴマーから選択されてもよい。好適な有機官能性シラン接着促進剤のいくつかは、アミノ基またはメタクリルオキシ基を含む。例示的なシラン接着促進剤としては、３−アミノプロピルトリエトキシシラン、３−［（メタクリロイルオキシ）プロピル］トリメトキシシラン、ウレイドプロピルトリメトキシシラン、及びトリメトキシ［３−（メチルアミノ）プロピル］シランが挙げられるが、これらに限定はされない。官能化モノマー及びオリゴマー接着促進剤としては、ＣＮ８２０、ＣＮ１４６（Ｓａｒｔｏｍｅｒ  Ａｍｅｒｉｃａｓ，  Ｅｘｔｏｎ，  ＰＡ，  ＵＳＡ）、ＳＲ９０５１、ＳＲ９０５３（Ｓａｒｔｏｍｅｒ  Ａｍｅｒｉｃａｓ，  Ｅｘｔｏｎ，  ＰＡ，  ＵＳＡ）、及びＥｂｅｃｒｙｌ  １７１（Ａｌｌｎｅｘ  ＵＳＡ  Ｉｎｃ．，  Ｗａｌｌｉｎｇｆｏｒｄ，  ＣＴ，  ＵＳＡ）が挙げられるが、これらに限定はされない。
【００７２】
本開示の配合物の接着促進剤は、上記モノマー、オリゴマー、及び／またはポリマーの０．５重量％未満、または上記モノマー、オリゴマー、及び／またはポリマーの０．５〜１重量％、または上記モノマー、オリゴマー、及び／またはポリマーの１〜５重量％、または上記モノマー、オリゴマー、及び／またはポリマーの５〜１０重量％、または上記モノマー、オリゴマー、及び／またはポリマーの１０〜１５重量％、または上記モノマー、オリゴマー、及び／またはポリマーの１５〜３０重量％の量で存在してもよい。
【００７３】
湿潤剤が本配合物の表面張力を低下させ、それによって基材及び下層上の本コーティングまたはフィルムの濡れ特性を改善するために存在してもよい。好適な湿潤剤の代表例としては、ＢＹＫ−３０７、ＢＹＫ−３３０（ＢＹＫ  Ｃｈｅｍｉｅ，  ＧｍｂＨ）などのシロキサン界面活性剤及びＮｏｖｅｃ  ４４３０、Ｎｏｖｅｃ  ４４３２、及びＮｏｖｅｃ  ４４３４（３Ｍ，Ｓｔ．  Ｐａｕｌ，  ＭＮ，  ＵＳＡ）などのフルオロ界面活性剤が挙げられるが、これらに限定はされない。
【００７４】
本開示の配合物の湿潤剤は、全上記配合物の０．０５重量％未満、または全上記配合物の０．０５〜０．１重量％、または全上記配合物の０．１〜０．５重量％、または全上記配合物の０．５〜１重量％、または全上記配合物の１〜２重量％、または全上記配合物の２〜５重量％の量で存在してもよい。
【００７５】
レベリング剤を使用して本配合物の流動特性を改善し、乾燥した本ナノコンポジットコーティングまたはフィルムの表面をより均一にしてもよい。上記レベリング剤は、存在する場合には、ＢＹＫ−３５２、ＢＹＫ−３５３、ＢＹＫ−３５６、及びＢＹＫ−３６１Ｎなどのポリアクリル酸エステル化合物、ならびにＢＹＫ−３２２、ＢＹＫ−３２３、及びＢＹＫ−３５０（ＢＹＫ  Ｃｈｅｍｉｅ，  ＧｍｂＨ）などのアラルキル変性ポリメチルアルキルシロキサンであってもよい。
【００７６】
本開示の配合物のレベリング剤の量は、全上記配合物の０．０５重量％未満、または全上記配合物の０．０５〜０．１重量％、または全上記配合物の０．１〜０．５重量％、または全上記配合物の０．５〜１重量％、または全上記配合物の１〜２重量％、または全上記配合物の２〜５重量％であってもよい。
【００７７】
上記分散剤は非イオン性分散剤、アニオン性分散剤、またはそれらの組み合わせであってよい。上記分散剤の例としては、限定はされないが、ポリアルキレングリコール及びそれらのエステル、ポリオキシアルキレン、多価アルコールエステルアルキレンオキシド付加生成物、アルコールアルキレンオキシド付加生成物、スルホナートエステル、スルホナート塩、カルボン酸エステル、カルボン酸塩、アルキルアミドアルキレンオキシド付加生成物、アルキルアミン等を挙げることができ、これらは単独でまたは２種以上の混合物として用いられてもよい。
【００７８】
市販品として入手可能な上記分散剤の例としては、限定はされないが、ＤＩＳＰＥＲＢＹＫ−１０１、ＤＩＳＰＥＲＢＹＫ−１３０、ＤＩＳＰＥＲＢＹＫ−１４０、ＤＩＳＰＥＲＢＹＫ−１６０、ＤＩＳＰＥＲＢＹＫ−１６１、ＤＩＳＰＥＲＢＹＫ−１６２、ＤＩＳＰＥＲＢＹＫ−１６３、ＤＩＳＰＥＲＢＹＫ−１６４、ＤＩＳＰＥＲＢＹＫ−１６５、ＤＩＳＰＥＲＢＹＫ−１６６、ＤＩＳＰＥＲＢＹＫ−１７０、ＤＩＳＰＥＲＢＹＫ−１７１、ＤＩＳＰＥＲＢＹＫ−１８２、ＤＩＳＰＥＲＢＹＫ−２０００、ＤＩＳＰＥＲＢＹＫ−２００１（ＢＹＫ  Ｃｈｅｍｉｅ，  ＧＭＢＨ）、Ｓｏｌｓｐｅｒｓｅ  ３２０００、Ｓｏｌｓｐｅｒｓｅ  ３６０００、Ｓｏｌｓｐｅｒｓｅ  ２８０００、Ｓｏｌｓｐｅｒｓｅ  ２００００、Ｓｏｌｓｐｅｒｓｅ  ４１０００、及びＳｏｌｓｐｅｒｓｅ  ４５０００（Ｌｕｂｒｉｚｏｌ，  Ｗｉｃｋｌｉｆｆｅ，  ＯＨ，  ＵＳＡ）を挙げることができる。
【００７９】
本開示の配合物の分散剤の量は、分散させる物質に応じて広範に変化してもよい。一般的には、上記分散剤は、分散させる物質の３重量％未満、または分散させる物質の３〜５重量％、または分散させる物質の５〜１０重量％、または分散させる物質の１０〜２０重量％、または分散させる物質の２０〜４０重量％、または分散させる物質の４０〜６０重量％、または分散させる物質の６０〜８０重量％、または分散させる物質の８０〜１００重量％、または分散させる物質の１００〜１５０重量％の量で存在してもよい。
【００８０】
いくつかの実施形態において、本開示の配合物の粘度は調整可能であってもよく、且つ／または１種もしくは複数種の上記有機コーティング材料によって制御することが可能であってもよい。
【００８１】
いくつかの実施形態において、本開示の配合物の粘度は約１ｃＰ〜約１，０００ｃＰである。いくつかの実施形態において、本開示の配合物の粘度は約１ｃＰ〜２ｃＰ、約２ｃＰ〜５ｃＰ、約５ｃＰ〜１０ｃＰ、約１０ｃＰ〜１５ｃＰ、約１５ｃＰ〜２０ｃＰ、約２０ｃＰ〜２５ｃＰ、約２５ｃＰ〜３０ｃＰ、約３０ｃＰ〜４０ｃＰ、約４０ｃＰ〜５０ｃＰ、約５０ｃＰ〜６０ｃＰ、約６０ｃＰ〜７５ｃＰ、約７５ｃＰ〜１００ｃＰ、約１００ｃＰ〜２００ｃＰ、約２００ｃＰ〜５００ｃＰ、約５００ｃＰ〜１，０００ｃＰである。
【００８２】
一般的に、本配合物の粘度は制御される。本配合物の粘度を制御することができるパラメータとしては、モノマー、オリゴマー、及び／またはポリマーの平均長さ、及び分子量、ならびに溶媒の有無及び溶媒の濃度、増粘剤（すなわち粘度調節成分）の有無及び増粘剤の濃度、本ペースト中に存在する成分の粒子径、ならびにそれらの組み合わせが挙げられるが、これらに限定はされない。
【００８３】
本開示のナノコンポジットコーティングまたはフィルムの抗酸化剤は少なくとも１種の一次抗酸化剤を含んでいてもよい。この一次抗酸化剤は、Ｉｒｇａｎｏｘ  １０１０、Ｉｒｇａｎｏｘ  １０７６、ＳｏｎｇＮｏｘ（登録商標）１０７６、ＳｏｎｇＮｏｘ（登録商標）２４５０などの立体障害フェノール、またはＳｏｎｇＮｏｘ（登録商標）１６８０などのフェノール性亜リン酸エステルまたはＩｒｇａｐｈｏｓ  １６８（ＢＡＳＦ  ＵＳＡ，  Ｆｌｏｒｈａｍ  Ｐａｒｋ，  ＮＪ，  ＵＳＡ）などのホスフィンまたは芳香族第二級アミンまたはＳｏｎｇＬｉｇｈｔ（登録商標）６２２０（Ｓｏｎｇｗｏｎ  Ａｍｅｒｉｃａｓ，  Ｆｒｉｅｎｄｗｏｏｄ，  ＴＸ，  ＵＳＡ）などのヒンダードアミンから選択されてもよい。
【００８４】
本開示のナノコンポジットコーティングまたはフィルムは少なくとも１種の二次抗酸化剤を含んでいてもよい。この二次抗酸化剤は、好ましくは、２の炭素原子に結合したイオウ原子から形成される少なくとも１の単位を含む化合物から選択される。上記二次抗酸化剤の代表例はジ（ｔ−ブチル）ヒドロキシフェニルアミノビスオクチルチオトリアジン及びＩｒｇａｎｏｘ  ＰＳ８００（ＢＡＳＦ  ＵＳＡ，  Ｆｌｏｒｈａｍ  Ｐａｒｋ，  ＮＪ，  ＵＳＡ）である。
【００８５】
本開示のナノコンポジットコーティングまたはフィルムの抗酸化剤は、全上記配合物の０．５重量％未満、または全上記配合物の０．５重量％〜１重量％、または全上記配合物の１重量％〜２重量％、または全上記配合物の２重量％〜３重量％、または全上記配合物の３重量％〜４重量％、または全上記配合物の４重量％〜５重量％、または全上記配合物の５重量％〜６重量％、または全上記配合物の６重量％〜７重量％、または全上記配合物の７重量％〜８重量％、または全上記配合物の８重量％〜１０重量％の量で存在してもよい。
【００８６】
本開示のナノコンポジットコーティングまたはフィルムは、可塑剤、靭性化剤、増粘剤、シンナー、分散剤、もしくは柔軟剤、または他の機能性添加剤を更に含んでいてもよい。
【００８７】
本開示のナノコンポジットコーティングまたはフィルムの屈折率は、４００ｎｍで、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０であってよい。
【００８８】
本開示のナノコンポジットコーティングまたはフィルムのアッベ数は３０〜４１の範囲であってよい。
【００８９】
本開示のナノコンポジットコーティングまたはフィルムは、１２０℃を超える、または１７５℃を超える、または２００℃を超える、または２５０℃を超える、または２６０℃を超える、または３００℃を超える温度での熱安定性を更に示してもよい。上記熱安定性は、本ナノコンポジットコーティングまたはフィルムを、空気中、窒素中、または真空下、５分間以上、または１０分間以上、または３０分間以上、または６０分間以上、または１２０分間以上、指定の温度に曝して、視認可能な着色、亀裂、また層間剥離がないことによって測定することができる。
【００９０】
上記熱安定性は、上記コーティングまたはフィルムを、空気中、６０分間、１５０℃に曝すことによって測定することができ、４００ｎｍ〜８００ｎｍでの平均の光透過率の変化は、１μｍのフィルムに規格化した場合に、５％〜１０％、または２％〜５％、または１％〜２％、または０．１％〜１％、または．００１％〜０．１％である。上記規格化は、上記透過率を吸光度に変換し、該吸光度をマイクロメーターで表したフィルム厚さで除し、次いで上記結果を１μｍのフィルムに対する透過率に変換して戻すことによって行うことができる。
【００９１】
上記熱安定性は、上記コーティングまたはフィルムを、空気中、真空中、または窒素中、６０分間、２００℃に曝すことによっても測定することができ、４００ｎｍ〜８００ｎｍでの平均の光透過率の変化は、１μｍのフィルムに規格化した場合に、５％〜１０％、または２％〜５％、または１％〜２％、または０．１％〜１％、または．００１％〜０．１％である。
【００９２】
上記熱安定性は、上記コーティングまたはフィルムを、空気中、真空中、または窒素中、６０分間、２５０℃に曝すことによっても測定することができ、４００ｎｍ〜８００ｎｍでの平均の光透過率の変化は、１μｍのフィルムに規格化した場合に、５％〜１０％、または２％〜５％、または１％〜２％、または０．１％〜１％、または．００１％〜０．１％である。
【００９３】
本開示のナノコンポジットコーティングまたはフィルムは、３Ｈ以上、または４Ｈ以上、または５Ｈ以上、または６Ｈ以上の鉛筆硬度を更に示してもよい。
【００９４】
本開示のナノコンポジットコーティングまたはフィルムは、５ミクロン未満の厚さのフィルムにおいて、９９．９％〜９９％、または９９％〜９８％、または９８％〜９７％、または９７％〜９６％、または９６％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％の高い光（４００〜８００ｎｍ）透過率を有していてもよい。本開示に係るフィルムの透過率は、Ｐｅｒｋｉｎ  Ｅｌｍｅｒ  ＵＶ−Ｖｉｓ  Ｌａｍｂｄａ  ８５０分光光度計を用いて測定した正透過率であってよく、ここで上記フィルムは、溶融シリカ基材またはガラス基材などの光学的に透明な基材上にコーティングされ、同一の種類及び厚さのブランク基材を対照試料として用いる。
【００９５】
本開示のナノコンポジットコーティングまたはフィルムは、加工用化学薬品、例えば、塩酸、ＫＯＨ、脱イオン水（ＤＩ水）、アセトン、イソプロパノール、Ｎ−メチル−２−ピロリドンなどに対して耐性であってもよい。上記化学薬品耐性は２種の手順のうちの１種で測定することができる。
【００９６】
第１の手順（手順１）では、本開示のナノコンポジットコーティングまたはフィルムをコーティングした基材を、超音波処理浴中で被験化学薬品中に１分間、５分間、３０分間、または６０分間浸漬し、次いでＤＩ水ですすぎ、風乾する。
【００９７】
第２の手順（手順２）では、本開示のナノコンポジットコーティングまたはフィルムをコーティングした基材上に２、３滴の被験化学薬品を載置し、１分間、５分間、３０分間、または６０分間待ち、次いで上記基材をＤＩ水ですすぎ、風乾する。
【００９８】
優れた化学薬品耐性とは、第１の手順または第２の手順のいずれかの後に、当該コーティングまたはフィルムに、視認可能な変色、膨潤、亀裂、層間剥離、剥離、または完全性の喪失がないこととして定義される。
【００９９】
上記化学薬品耐性は、当該フィルムの重量変化を測定することによってキャラクタライズすることもできる。これは、水晶微量天秤などの所望且つ適宜の方法によって実施することができる。
【０１００】
本明細書において、耐酸性は１：１のＨＣｌ及び１：３のＨＣｌの溶液中で判定し、本明細書において、耐塩基性は５ｗｔ％のＫＯＨ溶液中で判定した。化学薬品耐性は、アセトン、イソプロパノール、及びＮ−メチル−２−ピロリドン中においても判定した。
【０１０１】
本開示のフィルム及びコーティングは、本明細書に記載の化学薬品耐性処理後に視認可能な変色、膨潤、亀裂、層間剥離、剥離、または完全性の喪失を示さない。
【０１０２】
あるいは、本明細書に記載のフィルム及びコーティングが上述の手順１に記載されるような化学薬品耐性試験後に示す重量変化は５％未満である。あるいは、本明細書に記載のフィルム及びコーティングが上述の手順１に記載されるような化学薬品耐性試験後に示す重量変化は、４〜５％または３〜４％または２〜３％または１〜２％または０〜１％である。
【０１０３】
フィルムの製造方法
本開示は、本開示の配合物を用いた、本開示のナノコンポジットコーティングまたはフィルムの製造方法を提供する。
【０１０４】
本開示のナノコンポジットコーティングまたはフィルムの製造方法は、スピンコーティング、スロットダイコーティング、スリットコーティング、スクリーン印刷、インクジェット印刷、浸漬コーティング、ドローバーコーティング、ロールツーロール印刷、スプレーコーティング、及びそれらのいずれかの組み合わせを含んでいてもよい。
【０１０５】
本開示のナノコンポジットコーティングまたはフィルムの製造方法のフィルム厚さは、５０ナノメートル〜１００マイクロメートルの範囲であってよい。
【０１０６】
本開示のナノコンポジットコーティングまたはフィルムの製造方法のフィルムの二乗平均平方根（ＲＭＳ）表面粗さは、３ｎｍ〜１０ｎｍ、または２ｎｍ〜３ｎｍ、または１ｎｍ〜２ｎｍ、または０．６ｎｍ〜１ｎｍ、または０．１ｎｍ〜０．６ｎｍであってよい。上記ＲＭＳ表面粗さは、５ミクロン×５ミクロン角の範囲にわたって、原子間力顕微鏡（ＡＦＭ）を用いて測定することができる。
【０１０７】
ＯＬＥＤデバイス
本開示は、本開示の高屈折率ナノコンポジットコーティングまたはフィルムを含む内部光取り出し層を備えるＯＬＥＤ照明デバイスを提供する。
【０１０８】
本開示は、ＬＥＤ、有機ＬＥＤ、タッチスクリーン、ディスプレイ、センサー、もしくは太陽電池を備えるまたは含み、本開示のコーティングもしくはフィルムもしくは層を備えるまたは含む能動部品を更に提供する。
【図面の簡単な説明】
【０１０９】
【図１】図１Ａは、ＰＧＭＥＡ中に分散させた５０ｗｔ％の実施例１に記載のキャップされたナノ結晶の、例示的な光透過率を示す図である。図１Ｂは、ＰＧＭＥＡ中に分散させた５ｗｔ％の実施例１に記載のキャップされたナノ結晶の例示的な動的光散乱（ＤＬＳ）の結果を示す図であり、９ｎｍの平均粒径を示す。
【図２】実施例３に記載の配合物の粘度を、上記配合物の総重量に対する固形分（非溶媒部分）の重量百分率の関数として示す図である。
【図３】実施例３に記載の配合物を用いた、ｎＴａｃｔ  ｎＲａｄスロットダイコーター上における、１２μＬ／ｓのディスペンス速度での、シャトル速度に対するフィルム厚さ及び標準偏差の相関性を示す例示的な実験の図である。
【図４】図４Ａは、ＰＧＥＭＡ中に５０重量％で単独にて分散させた実施例３のキャップされたナノ結晶のＴＧＡの結果を示す図である。図４Ｂは、５０重量％のキャップされたナノ結晶を含む、実施例３の配合物のＴＧＡの結果を示す図である。
【図５】５０重量％のキャップされたナノ結晶を含む、本実施例の配合物の光透過率を示す図である。
【図６】図６Ａは、実施例３に記載の配合物を用いて作製したスピンコートフィルムの屈折率を、作製したままの状態のフィルム（実線）及び２００℃で６０分間熱処理した後のフィルム（点線）について、波長の関数として示す図である。図６Ｂは、実施例３に記載の配合物の変化形を用いて作製したスピンコートフィルムの屈折率を、作製したままの状態のフィルム（実線）及び２００℃で６０分間熱処理した後のフィルム（点線）について、波長の関数として示す図である。
【図７】実施例３に記載の配合物を用いて作製した、作製したままの状態のフィルム（１０１）、空気中、熱板上、１５０℃で６０分間加熱後（１０２）、空気中、熱板上、２００℃で６０分間加熱後（１０２）、空気中、熱板上、２５０℃で６０分間加熱後（１０２）の光透過率を示す図である。
【図８】実施例３に記載の配合物を用いて作製した、作製したままの状態のフィルムの光透過率（実線）、及び当該フィルムを更に１２０℃で３０分間の後加熱に供し、続いて２００℃で７０分間熱処理した後の光透過率（点線）を示す図である。
【図９】図９Ａは、実施例３に記載の配合物を用いて作製した、作製したままの状態の、約１マイクロメートルの厚さのスピンコートフィルムのＡＦＭ像を示す図である。図９Ｂは、実施例３に記載の配合物を用いて作製し、２５０℃で３０分間熱処理した後のスピンコートフィルムのＡＦＭ像を示す図である。
【図１０】ＰＧＥＭＡ中に５０重量％で単独にて分散させた実施例４のキャップされたナノ結晶のＴＧＡの結果を示す図である。
【図１１】図１１Ａは、実施例４に記載の配合物を用いて作製したスピンコートフィルムの屈折率を、作製したままの状態のフィルム（実線）及び２００℃で６０分間熱処理した後（点線）について、波長の関数として示す図である。図１１Ｂは、実施例４に記載の配合物の変化形を用いて作製したスピンコートフィルムの屈折率を、作製したままの状態のフィルム（実線）及び２００℃で６０分間熱処理した後（点線）について、波長の関数として示す図である。
【図１２】図１２Ａは、実施例４に記載の配合物を用いて作製したスピンコートフィルムの光透過率を、作製したままの状態のフィルム（実線）及び２００℃で６０分間熱処理した後（点線）について示す図である。図１２Ｂは、実施例４に記載の配合物の変化形を用いて作製したスピンコートフィルムの光透過率を、作製したままの状態のフィルム（実線）及び２００℃で６０分間熱処理した後（点線）について示す図である。
【図１３】図１３Ａは、実施例４に記載の配合物を用いて作製した、作製したままの状態の、約１マイクロメートルの厚さのスピンコートフィルムのＡＦＭ像を示す図である。図１３Ｂは、実施例４に記載の配合物を用いて作製し、２５０℃で５分間熱処理した後のスピンコートフィルムのＡＦＭ像を示す図である。
【図１４】図１４Ａは、ＰＧＥＭＡ中に５０重量％で単独にて分散させた実施例５のキャップされたナノ結晶のＴＧＡの結果を示す図である。図１４Ｂは、５０重量％のキャップされたナノ結晶を含む、実施例５の配合物のＴＧＡの結果を示す図である。
【図１５】５０重量％のキャップされたナノ結晶を含む、実施例５の配合物の光透過率を示す図である。
【図１６】実施例５に記載の配合物を用いて作製したスピンコートフィルムの屈折率を、作製したままの状態のフィルム（実線）及び２００℃で６０分間熱処理した後（点線）について、波長の関数として示す図である。
【図１７】実施例５に記載の配合物を用いて作製したスピンコートフィルムの光透過率を、作製したままの状態のフィルム（実線）及び２００℃で６０分間熱処理した後（点線）について示す図である。
【図１８】ＯＬＥＤデバイス中の内部光取り出し構造が高屈折率平滑化層を備えることを示す図である。
【発明を実施するための形態】
【０１１０】
表１は、種々のスピン速度及び種々の固形分により、実施例３に記載される配合物で生じるフィルム厚さ及び標準偏差の、実験による例示的な「スピン曲線」である。
【０１１１】
説明
本開示は更に以下の実施形態を提供する。
【０１１２】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造される、上記組成物を提供する。
【０１１３】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物である、上記組成物を提供する。
【０１１４】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされた、上記組成物を提供する。
【０１１５】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされた、上記組成物を提供する。
【０１１６】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在する、上記組成物を提供する。
【０１１７】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在する、上記組成物を提供する。
【０１１８】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在する、上記組成物を提供する。
【０１１９】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在する、上記組成物を提供する。
【０１２０】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２１】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２２】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２３】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２４】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在し、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２５】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在し、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２６】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在し、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２７】
本開示は、少なくとも部分的にキャップされた金属酸化物ナノ結晶と溶媒との分散系を含む組成物であって、上記少なくとも部分的にキャップされた金属酸化物ナノ結晶が水の存在下で製造され、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記組成物の１０重量％未満、または上記組成物の１０重量％〜２０重量％、または上記組成物の２０重量％〜３０重量％、または上記組成物の３０重量％〜４０重量％、または上記組成物の４０重量％〜５０重量％、または上記組成物の５０重量％〜６０重量％、または上記組成物の６０重量％〜７０重量％、または上記組成物の７０重量％〜８０重量％、または上記組成物の８０重量％〜９０重量％、または上記組成物の９０重量％〜９５重量％の量で上記組成物中に存在し、上記溶媒が、アルコール、グリコール、酢酸メチル、酢酸エチル、エステル、ケトン、グリコールエーテル、グリコールエステル、例えばプロピレングリコールモノメチルエーテルアセタート（ＰＧＭＥＡ）、プロピレングリコールモノメチルエーテル（ＰＧＭＥ）、エチレングリコールモノブチルエーテルアセタート、ジエチレングリコールモノブチルエーテルアセタート、ジエチレングリコールブチルエーテル、ジエチレングリコールモノエチルエーテルアセタート、ジプロピレングリコールメチルエーテルアセタート、ブトキシエタノール、ブトキシプロパノール、エトキシ酢酸エチル、ブトキシ酢酸エチル、２−（イソペンチルオキシ）エタノール、２−（ヘキシルオキシ）エタノール、ジエチレングリコール、ジエチレングリコールモノメチルエーテル、ジエチレングリコールモノエチルエーテル、トリエチレングリコール、トリエチレングリコールモノメチルエーテル、ジプロピレングリコール、ジプロピレングリコールモノメチルエーテル、及びジプロピレングリコールモノエチルエーテルなど、酢酸エチル、ＴＨＦ、アセトン、これらのいずれかの組み合わせを含んでいてもよい、上記組成物を提供する。
【０１２８】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物を提供する。
【０１２９】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされる、上記配合物を提供する。
【０１３０】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物である、上記配合物を提供する。
【０１３１】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物である、上記配合物を提供する。
【０１３２】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０１３３】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０１３４】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０１３５】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０１３６】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記分散系がメタクリル酸ベンジル（ＢＭＡ）またはトリアクリル酸トリメチロールプロパン（ＴＭＰＴＡ）を含まない、上記配合物を提供する。
【０１３７】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記分散系がメタクリル酸ベンジル（ＢＭＡ）またはトリアクリル酸トリメチロールプロパン（ＴＭＰＴＡ）を含まない、上記配合物を提供する。
【０１３８】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まない、上記配合物を提供する。
【０１３９】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まない、上記配合物を提供する。
【０１４０】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない、上記配合物を提供する。
【０１４１】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない、上記配合物を提供する。
【０１４２】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない、上記配合物を提供する。
【０１４３】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない、上記配合物を提供する。
【０１４４】
上記少なくとも部分的にキャップされた金属酸化物ナノ結晶は、上記アクリル及び少なくとも部分的にキャップされたナノ結晶の１０重量％未満の量で、または上記アクリル及び少なくとも部分的にキャップされたナノ結晶の１０重量％〜２０重量％、または上記アクリル及び少なくとも部分的にキャップされたナノ結晶の２０重量％〜３０重量％、または上記アクリル及び少なくとも部分的にキャップされたナノ結晶の３０重量％〜４０重量％、または上記アクリル及び少なくとも部分的にキャップされたナノ結晶の４０重量％〜５０重量％、または上記アクリル及び少なくとも部分的にキャップされたナノ結晶の５０重量％〜６０重量％、または上記アクリル及び少なくとも部分的にキャップされたナノ結晶の６０重量％〜７０重量％、または上記アクリル及び少なくとも部分的にキャップされたナノ結晶の７０重量％〜８０重量％、または上記アクリル及び少なくとも部分的にキャップされたナノ結晶の８０重量％〜９０重量％、または上記アクリル及び少なくとも部分的にキャップされたナノ結晶の９０重量％〜９３重量％の量で本開示の配合物中に存在する。
【０１４５】
あるいは、本開示の配合物の６５０ｎｍでの光透過率であって、溶媒としての、全上記配合物の５０重量％のＰＧＭＥＡ中の上記配合物の上記光透過率は、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である。
【０１４６】
あるいは、本開示の配合物の４５０ｎｍでの光透過率であって、溶媒としての、全上記配合物の５０重量％のＰＧＭＥＡ中の上記配合物の上記光透過率は、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である。
【０１４７】
本開示の配合物の粘度は、Ｂｒｏｏｋｆｉｅｌｄ  ＲＶＤＶ  ＩＩ＋コーン／プレート粘度計を用い２５℃で測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓであってよい。
【０１４８】
本開示の配合物は、上記少なくとも部分的にキャップされた金属酸化物ナノ結晶を、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で含む。
【０１４９】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５０】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５１】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５２】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５３】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５４】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５５】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０１５６】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５７】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５８】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１５９】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１６０】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１６１】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１６２】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１６３】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１６４】
本開示は、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０１６５】
本開示は、結合剤配合物を含み、光散乱性粒子を更に含む光散乱性配合物であって、上記結合剤配合物が本明細書に記載の配合物を含む、上記光散乱性配合物を提供する。
【０１６６】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物を含む、上記光散乱性配合物を提供する。
【０１６７】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされる上記配合物を含む、上記光散乱性配合物を提供する。
【０１６８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物である上記配合物を含む、上記光散乱性配合物を提供する。
【０１６９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物である上記配合物を含む、上記光散乱性配合物を提供する。
【０１７０】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０１７１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０１７２】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０１７３】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０１７４】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１７５】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１７６】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１７７】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１７８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１７９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１８０】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１８１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まない上記配合物を含む、上記光散乱性配合物を提供する。
【０１８２】
本開示は、結合剤配合物を含み、光散乱性粒子を更に含む光散乱性配合物であって、上記結合剤配合物が本明細書に記載の配合物を含み、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％、または上記アクリル及び少なくとも部分的にキャップされたナノ結晶の２０重量％〜３０重量％、または上記アクリル及び少なくとも部分的にキャップされたナノ結晶の３０重量％〜４０重量％、または上記アクリル及び少なくとも部分的にキャップされたナノ結晶の４０重量％〜５０重量％、または上記アクリル及び少なくとも部分的にキャップされたナノ結晶の５０重量％〜６０重量％、または上記アクリル及び少なくとも部分的にキャップされたナノ結晶の６０重量％〜７０重量％、または上記アクリル及び少なくとも部分的にキャップされたナノ結晶の７０重量％〜８０重量％、または上記アクリル及び少なくとも部分的にキャップされたナノ結晶の８０重量％〜９０重量％、または上記アクリル及び少なくとも部分的にキャップされたナノ結晶の９０重量％〜９３重量％の量で本開示の配合物中に存在する、上記光散乱性配合物を提供する。
【０１８３】
本開示は、結合剤配合物を含み、光散乱性粒子を更に含む光散乱性配合物であって、上記結合剤配合物が本明細書に記載の配合物を含み、あるいは、溶媒としての、全上記配合物の５０重量％のＰＧＭＥＡ中の上記配合物の６５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、上記光散乱性配合物を提供する。
【０１８４】
本開示は、結合剤配合物を含み、光散乱性粒子を更に含む光散乱性配合物であって、上記結合剤配合物が本明細書に記載の配合物を含み、あるいは、溶媒としての、全上記配合物の５０重量％のＰＧＭＥＡ中の上記配合物の４５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、上記光散乱性配合物を提供する。
【０１８５】
本開示は、結合剤配合物を含み、光散乱性粒子を更に含む光散乱性配合物であって、上記結合剤配合物が本明細書に記載の配合物を含み、上記配合物の粘度が、Ｂｒｏｏｋｆｉｅｌｄ  ＲＶＤＶ  ＩＩ＋コーン／プレート粘度計を用い２５℃で測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓである、上記光散乱性配合物を提供する。
【０１８６】
本開示は、結合剤配合物を含み、光散乱性粒子を更に含む光散乱性配合物であって、上記結合剤配合物が、上記少なくとも部分的にキャップされた金属酸化物ナノ結晶を、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で含む配合物を含む、上記光散乱性配合物を提供する。
【０１８７】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１８８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１８９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９０】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９２】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９３】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０１９４】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９５】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９６】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９７】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０１９９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２００】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２０１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２０２】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラートを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記分散系がメタクリル酸ベンジル（ＢＭＡ）またはトリアクリル酸トリメチロールプロパン（ＴＭＰＴＡ）を含まず、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２０３】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物を提供する。
【０２０４】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされる、上記配合物を提供する。
【０２０５】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物である、上記配合物を提供する。
【０２０６】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物である、上記配合物を提供する。
【０２０７】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０２０８】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０２０９】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０２１０】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０２１１】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１２】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１３】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１４】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１５】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１６】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１７】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、上記配合物を提供する。
【０２１８】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２１９】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２０】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２１】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２２】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２３】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２４】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２５】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２６】
本開示は、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であって、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する、上記配合物を提供する。
【０２２７】
本開示は、結合剤配合物を含み、光散乱性粒子を更に含む光散乱性配合物であって、上記結合剤配合物が本明細書に記載の配合物を含む、上記光散乱性配合物を提供する。
【０２２８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物を含む、上記光散乱性配合物を提供する。
【０２２９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされる上記配合物を含む、上記光散乱性配合物を提供する。
【０２３０】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物である上記配合物を含む、上記光散乱性配合物を提供する。
【０２３１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物である上記配合物を含む、上記光散乱性配合物を提供する。
【０２３２】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０２３３】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０２３４】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０２３５】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０２３６】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２３７】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２３８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２３９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４０】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４２】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる上記配合物を含む、上記光散乱性配合物を提供する。
【０２４３】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４４】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４５】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４６】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４７】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４８】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２４９】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２５０】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２５１】
本開示は、結合剤配合物を含み、光散乱性粒子を更に含む光散乱性配合物であって、上記結合剤配合物が、少なくとも部分的にキャップされた金属酸化物ナノ結晶と、ビスフェノールＡグリセロラートジメタクリラート、エトキシル化ビフェニル−２−オールのアクリル酸とのエステル（ＯＰＰＥＯＡ）、ビスフェノールＡエトキシラートジアクリラート、ビスフェノールＡプロポキシラートジアクリラート、ビスフェノールＦエトキシラート（２ＥＯ／フェノール）ジアクリラート、ビスフェノールＡグリセロラートジアクリラート、ビスフェノールＡエトキシラートジメタクリラート、メタクリル酸ベンジル（ＢＭＡ）、トリメチロールプロパントリアクリラート（ＴＭＰＴＡ）、トリメチロールプロパンエトキシラート（１ＥＯ／ＯＨ）メチルエーテルジアクリラート、１，６−ヘキサンジオールジアクリラート、トリ（エチレングリコール）ジアクリラート、エチレングリコールジアクリラート、ポリ（エチレングリコール）ジアクリラート、グリセロール１，３−ジグリセロラートジアクリラート、ジ（エチレングリコール）ジアクリラート、テトラ（エチレングリコール）ジアクリラート、ポリ（プロピレンレングリコール）ジアクリラート、トリ（プロピレンレングリコール）ジアクリラート、１，６−ヘキサンジオールエトキシラートジアクリラート、エチレングリコールフェニルエーテルアクリラート、またはそれらのいずれかの組み合わせのモノマー、オリゴマー、及び／またはポリマーを含むアクリルポリマーとの分散系を含み、任意に溶媒、硬化剤、抗酸化剤、架橋剤、増粘剤、接着促進剤、湿潤剤、レベリング剤、分散剤、可塑剤、または柔軟剤を更に含む配合物であり、上記少なくとも部分的にキャップされた金属酸化物ナノ結晶が水の存在下で少なくとも部分的にキャップされ、上記金属酸化物ナノ結晶が酸化ジルコニウム、酸化チタン、酸化ハフニウム、酸化亜鉛または少なくとも２種の上記酸化物の混合物であり、上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、上記少なくとも部分的にキャップされた金属酸化物ナノ結晶が、上記アクリル及び少なくとも部分的にキャップされたナノ結晶の１０重量％未満の量で、または上記アクリル及び少なくとも部分的にキャップされたナノ結晶の１０重量％〜２０重量％の量で、または上記アクリル及び少なくとも部分的にキャップされたナノ結晶の２０重量％〜３０重量％の量で、または上記アクリル及び少なくとも部分的にキャップされたナノ結晶の３０重量％〜４０重量％の量で、または上記アクリル及び少なくとも部分的にキャップされたナノ結晶の４０重量％〜５０重量％の量で、または上記アクリル及び少なくとも部分的にキャップされたナノ結晶の５０重量％〜６０重量％の量で、または上記アクリル及び少なくとも部分的にキャップされたナノ結晶の６０重量％〜７０重量％の量で、または上記アクリル及び少なくとも部分的にキャップされたナノ結晶の７０重量％〜８０重量％の量で、または上記アクリル及び少なくとも部分的にキャップされたナノ結晶の８０重量％〜９０重量％の量で、または上記アクリル及び少なくとも部分的にキャップされたナノ結晶の９０重量％〜９３重量％の量で存在する上記配合物を含む、上記光散乱性配合物を提供する。
【０２５２】
本開示は、本明細書に記載の光散乱性配合物であって、上記光散乱性粒子の平均径が５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、上記光散乱性配合物を提供する。
【０２５３】
本開示は、本明細書に記載の光散乱性配合物であって、上記光散乱性粒子が上記配合物の総重量の０．１〜４０重量％の量で存在する、上記光散乱性配合物を提供する。
【０２５４】
本開示は、本明細書に記載の光散乱性配合物であって、上記光散乱性粒子の屈折率が上記結合剤配合物の屈折率よりも高い、上記光散乱性配合物を提供する。
【０２５５】
本開示は、本明細書に記載の光散乱性配合物であって、上記光散乱性粒子の屈折率が上記結合剤配合物の屈折率よりも低い、上記光散乱性配合物を提供する。
【０２５６】
本開示は、本明細書に記載の光散乱性配合物であって、上記光散乱性粒子が、ポリマー、酸化チタン、二酸化ケイ素、五酸化ニオブ、酸化ジルコニウム、酸化亜鉛、酸化アルミニウム、酸化セリウム、またはポリマー、酸化チタン、二酸化ケイ素、五酸化ニオブ、酸化ジルコニウム、酸化亜鉛、酸化アルミニウム及び酸化セリウムのいずれか２種の混合物から選択される、上記光散乱性配合物を提供する。
【０２５７】
本開示は、本明細書に記載の光散乱性配合物であって、上記光散乱性配合物を、意図して振とうまたは混合することなく１８〜２５℃の範囲の温度で保存した場合に、少なくとも１週間、または２週間、または３週間、または４週間、または３カ月間、または少なくとも５カ月間、または少なくとも６カ月間、または少なくとも７ヶ月間、または少なくとも８ヶ月間、または少なくとも９ヶ月間、または少なくとも１０ヶ月間、または少なくとも１１ヶ月間、または少なくとも１年間、または少なくとも２年間または少なくとも３年間、保存に対して安定である、上記光散乱性配合物を提供する。
【０２５８】
本開示は、本明細書に記載の光散乱性配合物であって、保存に対して安定であり、上記光散乱性配合物の保存した試料の上部３分の１からの試料中の光散乱性粒子の重量百分率の変化が、保存期間にわたって１％未満、または１〜２％、または２〜３％、または３〜４％、または４〜５％、または５〜７％、または７〜１０％、または１０〜１５％、または１５〜２０％、または２０〜２５％、または２５〜３０％、または３０〜３５％である、上記光散乱性配合物を提供する。
【０２５９】
本明細書において、硬化したまたは部分的に硬化した本開示の配合物を含むナノコンポジットフィルムが記載される。本開示のナノコンポジットフィルムの屈折率は、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０であってよい。４．９〜５ミクロンの厚さの本開示のナノコンポジットフィルムの正透過率は、４５０ｎｍまたは６５０ｎｍの波長で測定した場合に、９９．９９％〜９９％、または９９％〜９８％、または９８％〜９７％、または９７％〜９６％、または９６％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％であってよい。
【０２６０】
本開示は、ナノコンポジットフィルムであって、上記少なくとも部分的にキャップされたナノ結晶がメトキシ（トリエチレンオキシ）プロピルトリメトキシシラン、及び３−（メタクリロイルオキシ）プロピルトリメトキシシランでキャップされ、化学薬品処理に対して耐性であり、上記化学薬品処理が酸、塩基、有機化合物または水による処理を含んでいてもよく、上記化学薬品処理耐性が、上記フィルムを上記化学薬品中に少なくとも５分間、または少なくとも１０分間、または少なくとも１５分間、または少なくとも２０分間、または少なくとも３０分間、または少なくとも４５分間、または少なくとも６０分間、または少なくとも９０分間、または少なくとも１２０分間、または少なくとも１５０分間、または少なくとも１８０分間浸漬し、水ですすぎ風乾した後に目視検査によって判定されてもよい、上記ナノコンポジットフィルムを提供する。
【０２６１】
本開示は、ナノコンポジットフィルムであって、上記少なくとも部分的にキャップされたナノ結晶がメトキシ（トリエチレンオキシ）プロピルトリメトキシシラン、及び３−（メタクリロイルオキシ）プロピルトリメトキシシランでキャップされ、化学薬品処理に対して耐性であり、上記化学薬品処理が酸、塩基、有機化合物または水による処理を含んでいてもよく、上記化学薬品処理耐性が、上記フィルムを上記化学薬品中に少なくとも５分間、または少なくとも１０分間、または少なくとも１５分間、または少なくとも２０分間、または少なくとも３０分間、または少なくとも４５分間、または少なくとも６０分間、または少なくとも９０分間、または少なくとも１２０分間、または少なくとも１５０分間、または少なくとも１８０分間浸漬し、水ですすぎ風乾した後に重量変化によって判定されてもよい、上記ナノコンポジットフィルムを提供する。上記重量変化は０．１％未満、０．１〜１％、または１〜２％、または２〜３％、または３〜４％、４〜５％、または５〜６％、または６〜７％、または７〜８％、または８〜９％、９〜１０％、または１０〜１１％、１１〜１２％、または１２〜１５％、または１５〜２０％、または２５〜３０％であってよい。
【０２６２】
本開示は、本明細書に記載のナノコンポジットフィルムであって、上記フィルムを空気中または真空中または窒素中で１５０℃または２００℃または２５０℃の温度に６０分間維持した後の、４００ｎｍ〜８００ｎｍでの平均の光透過率の変化が、５％〜１０％、または２％〜５％、または１％〜２％、または０．１％〜１％または．００１％〜０．１％である、上記ナノコンポジットフィルムを提供する。
【０２６３】
本開示は、本明細書に記載のナノコンポジットフィルムであって、少なくとも１μｍの上記フィルムの表面粗さが５〜４ｎｍ、または４〜３ｎｍ、または３〜２ｎｍ、または２〜１ｎｍ、または１〜０．５ｎｍ、または０．５〜０．１ｎｍである、上記ナノコンポジットフィルムを提供する。
【０２６４】
本開示は、アッベ数が２０〜６０または３０〜４１の範囲である、本開示に記載のナノコンポジットフィルムを提供する。
【０２６５】
本開示は、上記少なくとも部分的にキャップされたナノ結晶の平均径が２０ｎｍ未満である本開示に記載のナノコンポジットフィルムを提供する。
【０２６６】
本開示は、本明細書に記載のナノコンポジットフィルムであって、上記フィルム中の上記少なくとも部分的にキャップされたナノ結晶の量が、上記ナノコンポジットフィルムの１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、上記ナノコンポジットフィルムを提供する。
【０２６７】
本開示は、スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された、本明細書に記載のナノコンポジットフィルムを提供する。
【０２６８】
本開示は、硬化したまたは部分的に硬化した本明細書に記載の光散乱性配合物を含む光散乱性フィルムであって、上記硬化したまたは部分的に硬化した結合剤配合物がナノコンポジット結合剤を形成する、上記光散乱性フィルムを提供する。
【０２６９】
本開示は、上記ナノコンポジット結合剤の屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、本明細書に記載の光散乱性フィルムを提供する。
【０２７０】
本開示は、本明細書に記載の光散乱性フィルムであって、上記少なくとも部分的にキャップされたナノ結晶がメトキシ（トリエチレンオキシ）プロピルトリメトキシシラン、及び３−（メタクリロイルオキシ）プロピルトリメトキシシランでキャップされ、化学薬品処理に対して耐性であり、上記化学薬品処理が酸、塩基、有機化合物または水による処理を含んでいてもよく、上記化学薬品処理耐性が、上記フィルムを上記化学薬品中に少なくとも５分間、または少なくとも１０分間、または少なくとも１５分間、または少なくとも２０分間、または少なくとも３０分間、または少なくとも４５分間、または少なくとも６０分間、または少なくとも９０分間、または少なくとも１２０分間、または少なくとも１５０分間、または少なくとも１８０分間浸漬し、水ですすぎ風乾した後に目視検査によって判定されてもよい、上記光散乱性フィルムを提供する。
【０２７１】
本開示は、本明細書に記載の光散乱性フィルムであって、上記少なくとも部分的にキャップされたナノ結晶がメトキシ（トリエチレンオキシ）プロピルトリメトキシシラン、及び３−（メタクリロイルオキシ）プロピルトリメトキシシランでキャップされ、化学薬品処理に対して耐性であり、上記化学薬品処理が酸、塩基、有機化合物または水による処理を含んでいてもよく、上記化学薬品処理耐性が、上記フィルムを上記化学薬品中に少なくとも５分間、または少なくとも１０分間、または少なくとも１５分間、または少なくとも２０分間、または少なくとも３０分間、または少なくとも４５分間、または少なくとも６０分間、または少なくとも９０分間、または少なくとも１２０分間、または少なくとも１５０分間、または少なくとも１８０分間浸漬し、水ですすぎ風乾した後に重量変化によって判定されてもよい、上記光散乱性フィルムを提供する。上記重量変化は０．１％未満、０．１〜１％、または１〜２％、または２〜３％、または３〜４％、４〜５％、または５〜６％、または６〜７％、または７〜８％、または８〜９％、９〜１０％、または１０〜１１％、１１〜１２％、または１２〜１５％、または１５〜２０％、または２５〜３０％であってよい。
【０２７２】
本開示は、本明細書に記載の光散乱性フィルムであって、少なくとも１μｍの上記フィルムの表面粗さが５〜４ｎｍ、または４〜３ｎｍ、または３〜２ｎｍ、または２〜１ｎｍ、または１〜０．５ｎｍ、または０．５〜０．１ｎｍである、上記光散乱性フィルムを提供する。
【０２７３】
本開示は、上記ナノコンポジット結合剤の上記少なくとも部分的にキャップされたナノ結晶の平均径が２０ｎｍ未満である、本明細書に記載の光散乱性フィルムを提供する。
【０２７４】
本開示は、本明細書に記載の光散乱性フィルムであって、上記光散乱性フィルム中の上記少なくとも部分的にキャップされたナノ結晶の量が、上記ナノコンポジット結合剤の１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、上記光散乱性フィルムを提供する。
【０２７５】
本開示は、スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された本明細書に記載の光散乱性フィルムを提供する。
【０２７６】
本開示は、水の存在下、キャッピング溶媒中で、ナノ結晶を少なくとも１種のキャッピング剤と混合することを含む、少なくとも部分的にキャップされたナノ結晶の製造方法であって、上記少なくとも部分的にキャップされたナノ結晶が上記キャッピング溶媒から分離されてもよく、上記ナノ結晶がジルコニアナノ結晶であってもよく、上記キャッピング剤が、（トリエチレンオキシ）プロピルトリメトキシシラン及び３−（メタクリロイルオキシ）プロピルトリメトキシシランの少なくとも１種であってもよく、上記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含んでいてもよい、上記方法を提供する。
【０２７７】
本開示は、上記少なくとも部分的にキャップされたナノ結晶が、水の存在下、キャッピング溶媒中で、ナノ結晶を少なくとも１種のキャッピング剤と混合することを含むプロセスであって、上記少なくとも部分的にキャップされたナノ結晶が上記キャッピング溶媒から分離されてもよく、上記ナノ結晶がジルコニアナノ結晶であってもよく、上記キャッピング剤が、（トリエチレンオキシ）プロピルトリメトキシシラン及び３−（メタクリロイルオキシ）プロピルトリメトキシシランの少なくとも１種であってもよく、上記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含んでいてもよい上記プロセスによって製造される、本明細書に記載の配合物を提供する。
【０２７８】
本開示は、上記結合剤配合物の上記少なくとも部分的にキャップされたナノ結晶が、水の存在下、キャッピング溶媒中で、ナノ結晶を少なくとも１種のキャッピング剤と混合することを含むプロセスであって、上記少なくとも部分的にキャップされたナノ結晶が上記キャッピング溶媒から分離されてもよく、上記ナノ結晶がジルコニアナノ結晶であってもよく、上記キャッピング剤が、（トリエチレンオキシ）プロピルトリメトキシシラン及び３−（メタクリロイルオキシ）プロピルトリメトキシシランの少なくとも１種であってもよく、上記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含んでいてもよい上記プロセスによって製造される、本明細書に記載の光散乱性配合物を提供する。
【０２７９】
本開示は、上記少なくとも部分的にキャップされたナノ結晶が、水の存在下、キャッピング溶媒中で、ナノ結晶を少なくとも１種のキャッピング剤と混合することを含むプロセスであって、上記少なくとも部分的にキャップされたナノ結晶が上記キャッピング溶媒から分離されてもよく、上記ナノ結晶がジルコニアナノ結晶であってもよく、上記キャッピング剤が、（トリエチレンオキシ）プロピルトリメトキシシラン及び３−（メタクリロイルオキシ）プロピルトリメトキシシランの少なくとも１種であってもよく、上記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含んでいてもよい上記プロセスによって製造される、本明細書に記載のナノコンポジットフィルムを提供する。
【０２８０】
本開示は、上記結合剤配合物の上記少なくとも部分的にキャップされたナノ結晶が、水の存在下、キャッピング溶媒中で、ナノ結晶を少なくとも１種のキャッピング剤と混合することを含むプロセスであって、上記少なくとも部分的にキャップされたナノ結晶が上記キャッピング溶媒から分離されてもよく、上記ナノ結晶がジルコニアナノ結晶であってもよく、上記キャッピング剤が、（トリエチレンオキシ）プロピルトリメトキシシラン及び３−（メタクリロイルオキシ）プロピルトリメトキシシランの少なくとも１種であってもよく、上記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含んでいてもよい上記プロセスによって製造される、本明細書に記載の光散乱性フィルムを提供する。
【０２８１】
本開示は、本明細書に記載のナノコンポジットフィルムを備えるＯＬＥＤデバイスを提供する。
【０２８２】
本開示は、本明細書に記載の光散乱性フィルムを備えるＯＬＥＤデバイスを提供する。
【０２８３】
本開示は、開示される技術の更なる例として、以下の更なる非限定的な、番号を付した実施形態を提供する。
１．光散乱性粒子と結合剤配合物とを含む光散乱性配合物であって、上記結合剤配合物が、少なくとも部分的にキャップされた金属酸化物ナノ結晶と、モノマー、オリゴマー及び／またはポリマーとの分散系を含む、上記光散乱性配合物。
２．上記光散乱性粒子の、数分布によって測定したＤ５０が、５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、実施形態１に記載の光散乱性配合物。
３．上記光散乱性粒子の、容積分布によって測定したＤ５０が、５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、実施形態１に記載の光散乱性配合物。
４．上記粒子の、数分布によって測定したＤ９９の径が、３μｍ、２．８μｍ、２．６μｍ、２．５μｍ、２．４μｍ、２．３μｍ、２．１μｍ、２．０μｍ、１．９μｍ、１．８μｍ、１．７μｍ、１．６μｍ、１．５μｍ、１．４μｍ、１．３μｍ、１．２μｍ、１．１μｍ、１．０μｍ、０．９μｍ、０．８μｍ、０．７μｍ、０．６μｍ、または０．５μｍ未満である、実施形態１に記載の光散乱性配合物。
５．上記粒子の、容積分布によって測定したＤ９９の径が、３μｍ、２．８μｍ、２．６μｍ、２．５μｍ、２．４μｍ、２．３μｍ、２．１μｍ、２．０μｍ、１．９μｍ、１．８μｍ、１．７μｍ、１．６μｍ、１．５μｍ、１．４μｍ、１．３μｍ、１．２μｍ、１．１μｍ、１．０μｍ、０．９μｍ、０．８μｍ、０．７μｍ、０．６μｍ、または０．５μｍ未満である、実施形態１に記載の光散乱性配合物。
６．上記粒子の、数分布によって測定したＤ９９．９９の径が、３μｍ、２．８μｍ、２．６μｍ、２．５μｍ、２．４μｍ、２．３μｍ、２．１μｍ、２．０μｍ、１．９μｍ、１．８μｍ、１．７μｍ、１．６μｍ、１．５μｍ、１．４μｍ、１．３μｍ、１．２μｍ、１．１μｍ、１．０μｍ、０．９μｍ、０．８μｍ、０．７μｍ、０．６μｍ、または０．５μｍ未満である、実施形態１に記載の光散乱性配合物。
７．上記粒子の、容積分布によって測定したＤ９９．９９の径が、３μｍ、２．８μｍ、２．６μｍ、２．５μｍ、２．４μｍ、２．３μｍ、２．１μｍ、２．０μｍ、１．９μｍ、１．８μｍ、１．７μｍ、１．６μｍ、１．５μｍ、１．４μｍ、１．３μｍ、１．２μｍ、１．１μｍ、１．０μｍ、０．９μｍ、０．８μｍ、０．７μｍ、０．６μｍ、または０．５μｍ未満である、実施形態１に記載の光散乱性配合物。
８．表面粗さＲａが、１μｍ×１μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
９．表面粗さＲａが、５μｍ×５μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１０．表面粗さＲａが、１０μｍ×１０μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１１．表面粗さＲａが、２５μｍ×２５μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１２．表面粗さＲａが、５０μｍ×５０μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１３．表面粗さＲａが、１００μｍ×１００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１４．表面粗さＲａが、５００μｍ×５００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１５．表面粗さＲａが、１０００μｍ×１０００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１６．表面粗さＲａが、５０００μｍ×５０００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１７．表面粗さＲａが、１００００μｍ×１００００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１８．表面粗さＲｐｖが、１μｍ×１μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
１９．表面粗さＲｐｖが、５μｍ×５μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２０．表面粗さＲｐｖが、１０μｍ×１０μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態に記載１の光散乱性配合物を用いて作製された少なくとも１μｍのフィルム。
２１．表面粗さＲｐｖが、２５μｍ×２５μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態に記載１の光散乱性配合物を用いて作製された少なくとも１μｍのフィルム。
２２．表面粗さＲｐｖが、５０μｍ×５０μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２３．表面粗さＲｐｖが、１００μｍ×１００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２４．表面粗さＲｐｖが、５００μｍ×５００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２５．表面粗さＲｐｖが、１０００μｍ×１０００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２６．表面粗さＲｐｖが、５０００μｍ×５０００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２７．表面粗さＲｐｖが、１００００μｍ×１００００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２８．表面粗さＲＭＳが、１μｍ×１μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
２９．表面粗さＲＭＳが、５μｍ×５μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３０．表面粗さＲＭＳが、１０μｍ×１０μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３１．表面粗さＲＭＳが、２５μｍ×２５μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３２．表面粗さＲＭＳが、５０μｍ×５０μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３３．表面粗さＲＭＳが、１００μｍ×１００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３４．表面粗さＲＭＳが、５００μｍ×５００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３５．表面粗さＲＭＳが、１０００μｍ×１０００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３６．表面粗さＲＭＳが、５０００μｍ×５０００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３７．表面粗さＲａが、１００００μｍ×１００００μｍの領域にわたって、１ｎｍ、３ｎｍ、５ｎｍ、７ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、２５０ｎｍ、及び５００ｎｍ未満である、実施形態１に記載の光散乱性配合物を用いて作製された少なくとも１μｍのフィルム。
３８．上記モノマー、オリゴマー及び／またはポリマーが、少なくとも１種のアクリル酸エステル、（メタ）アクリル酸エステル、エポキシ、エポキシ−アクリル酸エステル、またはエポキシ−シランモノマー、オリゴマー及び／またはポリマーを含む、実施形態１に記載の光散乱性配合物。
３９．上記結合剤配合物が硬化剤を更に含む、実施形態３８に記載の光散乱性配合物。
４０．上記硬化剤が光開始剤である、実施形態３９に記載の光散乱性配合物。
４１．上記光開始剤が、Ｅｂｅｃｒｙｌ（登録商標）Ｐ３９、Ｅｂｅｃｒｙｌ（登録商標）Ｐ１１５、ＳｐｅｅｄＣｕｒｅ（登録商標）ＢＥＭ、ベンゾフェノン、ジフェニル（２，４，６−トリメチルベンゾイル）−ホスフィンオキシド、１−ヒドロキシ―シクロヘキシルフェニルケトン（Ｉｒｇａｃｕｒｅ（登録商標）１８４）、フェニルビス（２，４，６−トリメチルベンジオイル）―フォシンオキシド（Ｉｒｇａｃｕｒｅ（登録商標）８１９）、カンファキノン（ＣＱ）、メタクリル酸２−ジメチルアミノエチル（ＤＭＡＥＭＡ）、４−（ジメチルアミノ）安息香酸エチル（ＥＤＡＢ）、ジフェニルヨードニウムヘキサフルオロホスファート（ＤＰＩＨＦＰ）、４−オクチルオキシジフェニルヨードニウムヘキサフルオロアンチモナート（ＯＰＰＩ）からなる群より選択される、実施形態４０に記載の光散乱性配合物。
４２．上記硬化剤がアゾビスイソブチロニトリル（ＡＩＢＮ）などの熱硬化剤である、実施形態３９に記載の光散乱性配合物。
４３．上記分散剤が酸性ポリエステルを含む、実施形態３９に記載の光散乱性配合物。
４４．上記光散乱性粒子が、ポリマー、酸化チタン、二酸化ケイ素、五酸化ニオブ、酸化ジルコニウム、酸化亜鉛、酸化アルミニウム、酸化セリウム、ダイヤモンド、窒化ケイ素、または空隙からなる群より選択される、実施形態１に記載の光散乱性配合物。
４５．少なくとも部分的にキャップされた金属酸化物ナノ結晶と、ビスフェノールＡグリセロラートジメタクリラートを含むアクリルポリマーとの分散系を含み、任意に溶媒、硬化剤または抗酸化剤を更に含む配合物。
４６．上記少なくとも部分的にキャップされた金属酸化物ナノ結晶が水の存在下で製造される、実施形態４５に記載の配合物。
４７．上記金属酸化物ナノ結晶が酸化ジルコニウム、酸化チタン、酸化ハフニウム、酸化亜鉛または少なくとも２種の上記酸化物の混合物である、実施形態４５または実施形態２に記載の配合物。
４８．上記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされる、実施形態４５〜４７の１に記載の配合物。
４９．上記分散系がメタクリル酸ベンジル（ＢＭＡ）またはトリアクリル酸トリメチロールプロパン（ＴＭＰＴＡ）を含まない、実施形態４５〜４８の１に記載の配合物。
５０．溶媒、硬化剤または抗酸化剤の少なくとも１種を更に含む、実施形態４５〜４９のいずれか１に記載の配合物。
５１．架橋剤、増粘剤、接着促進剤、湿潤剤、レベリング剤、分散剤、可塑剤、または柔軟剤の少なくとも１種を更に含む、実施形態４５〜５０のいずれか１に記載の配合物。
５２．実施形態４５〜５１のいずれか１に記載の配合物であって、上記少なくとも部分的にキャップされた金属酸化物ナノ結晶が、上記アクリル及び少なくとも部分的にキャップされたナノ結晶の１０重量％未満、または上記アクリル及び少なくとも部分的にキャップされたナノ結晶の１０重量％〜２０重量％、または上記アクリル及び少なくとも部分的にキャップされたナノ結晶の２０重量％〜３０重量％、または上記アクリル及び少なくとも部分的にキャップされたナノ結晶の３０重量％〜４０重量％、または上記アクリル及び少なくとも部分的にキャップされたナノ結晶の４０重量％〜５０重量％、または上記アクリル及び少なくとも部分的にキャップされたナノ結晶の５０重量％〜６０重量％、または上記アクリル及び少なくとも部分的にキャップされたナノ結晶の６０重量％〜７０重量％、または上記アクリル及び少なくとも部分的にキャップされたナノ結晶の７０重量％〜８０重量％、または上記アクリル及び少なくとも部分的にキャップされたナノ結晶の８０重量％〜９０重量％、または上記アクリル及び少なくとも部分的にキャップされたナノ結晶の９０重量％〜９５重量％の量で上記配合物中に存在する、上記配合物。
５３．実施形態４５〜５２のいずれか１に記載の配合物であって、溶媒としての、全上記配合物の５０重量％のＰＧＭＥＡ中の上記配合物の６５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、上記配合物。
５４．実施形態４５〜５２のいずれか１に記載の配合物であって、溶媒としての、全上記配合物の５０重量％のＰＧＭＥＡ中の上記配合物の４５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、上記配合物。
５５．上記分散系の粘度が、Ｂｒｏｏｋｆｉｅｌｄ  ＲＶＤＶ  ＩＩ＋コーン／プレート粘度計を用い２５℃で測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓである、実施形態４５〜５３のいずれか１に記載の配合物。
５６．実施形態５５に記載の配合物であって、上記少なくとも部分的にキャップされた金属酸化物ナノ結晶が、上記アクリル及び少なくとも部分的にキャップされたナノ結晶の１０重量％未満の量で上記配合物中に存在する、上記配合物。
５７．実施形態５５に記載の配合物であって、上記少なくとも部分的にキャップされた金属酸化物ナノ結晶が、上記アクリル及び少なくとも部分的にキャップされたナノ結晶の１０重量％〜２０重量％の量で上記配合物中に存在する、上記配合物。
５８．実施形態５５に記載の配合物であって、上記少なくとも部分的にキャップされた金属酸化物ナノ結晶が、上記アクリル及び少なくとも部分的にキャップされたナノ結晶の２０重量％〜３０重量％の量で上記配合物中に存在する、上記配合物。
５９．実施形態５５に記載の配合物であって、上記少なくとも部分的にキャップされた金属酸化物ナノ結晶が、上記アクリル及び少なくとも部分的にキャップされたナノ結晶の３０重量％〜４０重量％の量で上記配合物中に存在する、上記配合物。
６０．実施形態５５に記載の配合物であって、上記少なくとも部分的にキャップされた金属酸化物ナノ結晶が、上記アクリル及び少なくとも部分的にキャップされたナノ結晶の４０重量％〜５０重量％の量で上記配合物中に存在する、上記配合物。
６１．実施形態５５に記載の配合物であって、上記少なくとも部分的にキャップされた金属酸化物ナノ結晶が、上記アクリル及び少なくとも部分的にキャップされたナノ結晶の５０重量％〜６０重量％、または上記アクリル及び少なくとも部分的にキャップされたナノ結晶の６０重量％〜７０重量％の量で上記配合物中に存在する、上記配合物。
６２．実施形態５５に記載の配合物であって、上記少なくとも部分的にキャップされた金属酸化物ナノ結晶が、上記アクリル及び少なくとも部分的にキャップされたナノ結晶の７０重量％〜８０重量％の量で上記配合物中に存在する、上記配合物。
６３．実施形態５５に記載の配合物であって、上記少なくとも部分的にキャップされた金属酸化物ナノ結晶が、上記アクリル及び少なくとも部分的にキャップされたナノ結晶の８０重量％〜９０重量％の量で上記配合物中に存在する、上記配合物。
６４．実施形態５５に記載の配合物であって、上記少なくとも部分的にキャップされた金属酸化物ナノ結晶が、上記アクリル及び少なくとも部分的にキャップされたナノ結晶の９０重量％〜９５重量％の量で上記配合物中に存在する、上記配合物。
６５．上記少なくとも部分的にキャップされたナノ結晶の平均径が２０ｎｍ未満、または１〜２０ｎｍの範囲である、実施形態４５〜６４のいずれか１に記載の配合物。
６６．結合剤配合物を含み、光散乱性粒子を更に含む光散乱性配合物であって、上記結合剤配合物が実施形態４５〜６５のいずれか１に記載の配合物を含む、上記光散乱性配合物。
６７．上記光散乱性粒子の平均径が５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、実施形態６６に記載の光散乱性配合物。
６８．実施形態６６または実施形態２３に記載の光散乱性配合物であって、上記光散乱性粒子が上記配合物の総重量の０．１〜４０重量％の量で存在する、上記光散乱性配合物。
６９．上記光散乱性粒子の屈折率が上記結合剤配合物の屈折率よりも高い、実施形態６６〜６８のいずれか１に記載の光散乱性配合物。
７０．上記光散乱性粒子の屈折率が上記結合剤配合物の屈折率よりも低い、実施形態６６〜６８のいずれか１に記載の光散乱性配合物。
７１．上記光散乱性粒子が、ポリマー、酸化チタン、二酸化ケイ素、五酸化ニオブ、酸化ジルコニウム、酸化亜鉛、酸化アルミニウム、酸化セリウム、またはポリマー、酸化チタン、二酸化ケイ素、五酸化ニオブ、酸化ジルコニウム、酸化亜鉛、酸化アルミニウム及び酸化セリウムのいずれか２種の混合物から選択される、実施形態６６〜６９のいずれか１に記載の光散乱性配合物。
７２．実施形態６６〜７０のいずれか１に記載の光散乱性配合物であって、上記光散乱性配合物を、意図して振とうまたは混合することなく１８〜２５℃の範囲の温度で保存した場合に、少なくとも１週間、または２週間、または３週間、または４週間、または３カ月間、または少なくとも５カ月間、または少なくとも６カ月間、または少なくとも７ヶ月間、または少なくとも８ヶ月間、または少なくとも９ヶ月間、または少なくとも１０ヶ月間、または少なくとも１１ヶ月間、または少なくとも１年間、または少なくとも２年間または少なくとも３年間、保存に対して安定である、上記光散乱性配合物。
７３．実施形態６６〜７１のいずれか１に記載の光散乱性配合物であって、保存に対して安定であり、上記光散乱性配合物の保存した試料の上部３分の１からの試料中の光散乱性粒子の重量百分率の変化が、保存期間にわたって１％未満、または１〜２％、または２〜３％、または３〜４％、または４〜５％、または５〜７％、または７〜１０％、または１０〜１５％、または１５〜２０％、または２０〜２５％、または２５〜３０％、または３０〜３５％である、上記光散乱性配合物。
７４．硬化したまたは部分的に硬化した実施形態４５〜６５のいずれか１に記載の配合物を含むナノコンポジットフィルム。
７５．屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、実施形態７３に記載のナノコンポジットフィルム。
７６．４．９〜５ミクロンの厚さのフィルムの正透過率が、４５０ｎｍまたは６５０ｎｍの波長で測定した場合に、９９．９９％〜９９％、または９９％〜９８％、または９８％〜９７％、または９７％〜９６％、または９６％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、実施形態７３または実施形態３０に記載のナノコンポジットフィルム。
７７．実施形態７３〜７５のいずれか１に記載のナノコンポジットフィルムであって、上記少なくとも部分的にキャップされたナノ結晶がメトキシ（トリエチレンオキシ）プロピルトリメトキシシラン及び３−（メタクリロイルオキシ）プロピルトリメトキシシランでキャップされ、化学薬品処理に対して耐性である上記ナノコンポジットフィルム。
７８．上記化学薬品処理が酸、塩基、有機化合物または水による処理を含む、実施形態７７に記載のナノコンポジットフィルム。
７９．実施形態７７に記載のナノコンポジットフィルムであって、化学薬品処理耐性が、上記フィルムを上記化学薬品中に少なくとも５分間浸漬し、水ですすぎ風乾した後に目視検査によって判定される、上記ナノコンポジットフィルム。
８０．空気中または真空中または窒素中で１５０℃または２００℃または２５０℃の温度に６０分間維持した後の４００ｎｍ〜８００ｎｍでの平均の光透過率の変化が、５％〜１０％、または２％〜５％、または１％〜２％、または０．１％〜１％または．００１％〜０．１％である、実施形態７３〜７８のいずれか１に記載のナノコンポジットフィルム。
８１．少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、実施形態７３〜７９のいずれか１に記載のナノコンポジットフィルム。
８２．アッベ数が２０〜６０または３０〜４１の範囲である、実施形態７３〜８０のいずれか１に記載のナノコンポジットフィルム。
８３．上記少なくとも部分的にキャップされたナノ結晶の平均径が２０ｎｍ未満である、実施形態７３〜８１のいずれか１に記載のナノコンポジットフィルム。
８４．実施形態７３〜８２のいずれか１に記載のナノコンポジットフィルムであって、上記フィルム中の上記少なくとも部分的にキャップされたナノ結晶の量が、上記ナノコンポジットフィルムの１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、上記ナノコンポジットフィルム。
８５．スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された、実施形態７３〜８３のいずれか１に記載のナノコンポジットフィルム。
８６．硬化したまたは部分的に硬化した実施形態６６〜７２のいずれか１に記載の光分散性配合物を含む光散乱性フィルムであって、上記硬化したまたは部分的に硬化した結合剤配合物がナノコンポジット結合剤を形成する、上記光散乱性フィルム。
８７．上記ナノコンポジット結合剤の屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、実施形態８５に記載の光散乱性フィルム。
８８．実施形態８５または実施形態８６に記載の光散乱性フィルムであって、上記少なくとも部分的にキャップされたナノ結晶がメトキシ（トリエチレンオキシ）プロピルトリメトキシシラン及び３−（メタクリロイルオキシ）プロピルトリメトキシシランでキャップされ、化学薬品処理に対して耐性である上記光散乱性フィルム。
８９．上記化学薬品処理が酸、塩基、有機化合物または水による処理を含む、実施形態８７に記載の光散乱性フィルム。
９０．実施形態８８に記載の光散乱性フィルムであって、化学薬品処理耐性が、上記フィルムを上記化学薬品中に少なくとも５分間浸漬し、水ですすぎ風乾した後に目視検査によって判定される、上記光散乱性フィルム。
９１．少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、実施形態８５〜８９のいずれか１に記載の光散乱性フィルム。
【実施例】
【０２８４】
以下は本開示の実施形態の非限定的な例証である。
【０２８５】
実施例１
２種の異なるキャッピング剤、メトキシ（トリエチレンオキシ）プロピルトリメトキシシラン及び３−メタクリロイルオキシプロピルトリメトキシシランを用いたジルコニアナノ結晶のキャッピングを、合成したままの状態のナノ結晶を、当該ナノ結晶の湿潤ケーキの重量に基づいて計算して１０重量％以上の添加量の、例えばメトキシ（トリエチレンオキシ）プロピルトリメトキシシランによる修飾に対してはＰＧＭＥＡである最適な溶媒中に懸濁させることによって実施する。上記懸濁液を撹拌しながら、この懸濁液に第１のキャッピング剤であるメトキシ（トリエチレンオキシ）プロピルトリメトキシシランをゆっくりと添加する。用いるキャッピング剤の量は湿潤ケーキに対して１〜８重量％である。この懸濁液を、窒素流下、上記溶媒の沸点で３０〜５０分間還流させる。上記所定の反応時間の後に、反応を停止させ、上記懸濁液を７０〜１００℃までゆっくりと冷却する。上記温度に到達したところで、第２のキャッピング剤である３−メタクリロイルオキシプロピルトリメトキシシランをゆっくりと上記懸濁液に添加する。用いるキャッピング剤の量は湿潤ケーキに対して３０〜６０重量％である。この懸濁液を、窒素流下、上記溶媒の沸点で３０〜５０分間再度還流させる。第２の還流ステップの後に、上記懸濁液を５０〜７０℃までゆっくりと冷却する。上記温度に到達したところで、この懸濁液に蒸留水をゆっくりと添加する。用いる水の量は湿潤ケーキに対して１〜５重量％である。この懸濁液を窒素流下、７０〜１００℃で３０〜５０分間還流させる。割り当てた上記加熱時間が終了したところで、この透明な溶液を室温までゆっくりと冷却する。ヘプタンを用いて、キャップされたナノ結晶を上記キャッピング溶媒から沈殿させる。遠心分離を用いてこの沈殿したナノ結晶を収取する。上記遠心分離によって収取したナノ結晶をＴＨＦ中に分散させることによって更に洗浄し、ヘプタンを用いてこれを再度再沈する。この工程を２回繰り返す。最終ステップ後に得られた湿潤ケーキを真空下で１０〜１２時間乾燥する。次いで、このキャップされたナノ結晶をＰＧＭＥＡなどの分散溶媒中に再分散させてもよい。
【０２８６】
図１Ａは、１ｃｍの光路長のキュベット中で測定した、ＰＧＭＥＡ中に分散させた５０ｗｔ％のキャップされたナノ結晶の例示的な光透過率を示す。純ＰＧＭＥＡを満たした１ｃｍの光路長のキュベットを対照試料として用いる。上記光透過率はＰｅｒｋｉｎ  Ｅｌｍｅｒ  Ｌａｍｂｄａ  ８５０分光光度計を用いて測定する。
【０２８７】
図１Ｂは、ＰＧＭＥＡ中に分散させた５ｗｔ％のキャップされたナノ結晶の例示的な動的光散乱（ＤＬＳ）の結果を示し、平均粒子径が９ｎｍであることを示しており、上記ＤＬＳはＭａｒｖｉｎ  Ｎａｎｏ−Ｓ粒子径測定装置によって測定する。
【０２８８】
実施例２
２種の異なるキャッピング剤、メトキシ（トリエチレンオキシ）プロピルトリメトキシシラン及び３−メタクリロイルオキシプロピルトリメトキシシランを用いたジルコニアナノ結晶のキャッピングを、合成したままの状態のナノ結晶を、当該ナノ結晶の湿潤ケーキの重量に基づいて計算して１０％以上の添加量の、例えばメトキシ（トリエチレンオキシ）プロピルトリメトキシシランによる修飾に対してはＰＧＭＥＡである最適な溶媒中に懸濁させることによって実施する。上記懸濁液を撹拌しながら、この懸濁液に第１のキャッピング剤をゆっくりと添加する。用いるキャッピング剤の量は湿潤ケーキに対して５〜８ｗｔ％である。この懸濁液を、窒素流下、上記溶媒の沸点で３０〜５０分間還流させる。上記所定の反応時間の後に、反応を停止させ、上記懸濁液を７０〜１００℃までゆっくりと冷却する。上記温度に到達したところで、第２のキャッピング剤をゆっくりと上記懸濁液に添加する。用いるキャッピング剤の量は湿潤ケーキに対して３０〜６０ｗｔ％である。この懸濁液を、窒素流下、上記溶媒の沸点で３０〜５０分間再度還流させる。割り当てた上記加熱時間が終了したところで、この透明な溶液を室温までゆっくりと冷却する。ヘプタンを用いて、キャップされたナノ結晶を上記キャッピング溶媒から沈殿させる。遠心分離を用いてこの沈殿したナノ結晶を収取する。上記遠心分離によって収取したナノ結晶をＴＨＦ中に分散させることによって更に洗浄し、ヘプタンを用いてこれを再度再沈する。この工程を２回繰り返す。最終ステップ後に得られた湿潤ケーキを真空下で１０〜１２時間乾燥する。次いで、このキャップされたナノ結晶をＰＧＭＥＡなどの分散溶媒中に再分散させてもよい。
【０２８９】
実施例３
例示的な配合物は、溶媒としてのＰＧＭＥＡ、ビスフェノールＡジグリセロラートジメタクリラートモノマー、キャップされたジルコニアナノ結晶（上記モノマーに対して９０重量％）、上記モノマーに対して３重量％のＥＢｅｃｒｙｌ  Ｐ−３９、上記モノマーに対して６重量％のＥＢｅｃｒｙｌ  Ｐ−１１５を含む。
【０２９０】
この配合物に用いるジルコニアナノ結晶は、２種の異なるキャッピング剤、メトキシ（トリエチレンオキシ）プロピルトリメトキシシラン及び３−メタクリロイルオキシプロピルトリメトキシシランによってキャップする。上記キャッピングプロセスを、合成したままの状態のナノ結晶を、当該ナノ結晶の湿潤ケーキの重量に基づいて計算して３５重量％の添加量のＰＧＭＥＡ中に懸濁させることによって実施する。上記懸濁液を撹拌しながら、この懸濁液に第１のキャッピング剤であるメトキシ（トリエチレンオキシ）プロピルトリメトキシシランをゆっくりと添加する。用いるキャッピング剤の量は湿潤ケーキに対して１重量％である。この懸濁液を、窒素流下、上記溶媒の沸点で４０分間還流させる。上記所定の反応時間の後に、反応を停止させ、上記懸濁液を１００℃までゆっくりと冷却する。上記温度に到達したところで、第２のキャッピング剤である３−メタクリロイルオキシプロピルトリメトキシシランをゆっくりと上記懸濁液に添加する。用いるキャッピング剤の量は湿潤ケーキに対して６０重量％である。この懸濁液を、窒素流下、上記溶媒の沸点で４０分間再度還流させる。第２の還流ステップの後に、上記懸濁液を７０℃までゆっくりと冷却する。上記温度に到達したところで、この懸濁液に蒸留水をゆっくりと添加する。用いる水の量は湿潤ケーキに対して５重量％である。この懸濁液を窒素流下、１００℃で３０分間還流させる。割り当てた上記加熱時間が終了したところで、この透明な溶液を室温までゆっくりと冷却する。ヘプタンを用いて、キャップされたナノ結晶を上記キャッピング溶媒から沈殿させる。遠心分離を用いてこの沈殿したナノ結晶を収取する。上記遠心分離によって収取したナノ結晶をＴＨＦ中に分散させることによって更に洗浄し、ヘプタンを用いてこれを再度再沈する。この工程を２回繰り返す。最終ステップ後に得られた湿潤ケーキを真空下で１０〜１２時間乾燥する。次いで、このキャップされたナノ結晶をＰＧＭＥＡなどの分散溶媒中に再分散させてもよい。
【０２９１】
上記配合物の粘度は、ＰＧＭＥＡ溶媒量を調節することによって、約５ｃＰｓから４００ｃＰｓ超まで調節することができる。図２は、上記配合物の粘度を、該配合物の総重量に対する固形分（非溶媒部分）の重量百分率の関数として示し、そのプロット中の印は実際のデータ点を表す。上記粘度の範囲によって、スピンコーティング、スロットダイコーティング、スクリーン印刷、浸漬コーティング、スプレー印刷などの標準的なコーティングプロセスにより、上記配合物からフィルムを製造することが可能になる。
【０２９２】
表１は、種々のスピン速度及び上記配合物中の種々の固形分によって生じるフィルム厚さ及び標準偏差の、実験による例示的な「スピン曲線」を示す。上記標準偏差は２インチのウエハの範囲にわたるフィルム厚さの均一性を表す。ここで用いているスピンコーターはＬａｕｒｅｌｌ  ＷＳ−６５０  Ｍｚである。用いる基材はガラスである。フィルムをスピンコートした後、空気中、熱板上、１００℃で前加熱してフィルムを作製し、次いで水銀「Ｈ」球を備えるＤｙｍａｘ  ＥＣ−５０００システムを用いて、上記フィルムを約７３ｍＷ／ｃｍ２で１２０秒間硬化させる。最後に、このフィルムを空気中、熱板上で１０分間後加熱する。Ｔｅｎｃｏｒ  Ｐ−２表面形状測定装置を用いてフィルム厚さを測定する。
【０２９３】
同様に、図３は、本実施例に記載の配合物を用いた、ｎＴａｃｔ  ｎＲａｄスロットダイコーター上における、１２μＬ／ｓのディスペンス速度での、シャトル速度に対するフィルム厚さ及び標準偏差の相関性の例示的な実験を図解する。基材は４インチ角のガラス板である。上記標準偏差は４インチの基材の範囲にわたるフィルム厚さの均一性を表す。フィルム硬化プロセスは前の段落で説明したものと同様である。
【０２９４】
図４Ａに、ＰＧＥＭＡ中に５０重量％で単独にて分散させた本実施例のキャップされたナノ結晶のＴＧＡの結果を示す。有機分の測定値は１５．２１％である。図４Ｂに、５０重量％のキャップされたナノ結晶を含む本実施例の配合物のＴＧＡの結果を示し、無機固形分の測定値は４０．３５％である。
【０２９５】
図５に、５０重量％のキャップされたナノ結晶を含む本実施例の配合物の光透過率を示す。
【０２９６】
本実施例の配合物を用いて作製したフィルムの屈折率をＷｏｏｌｌａｍ  Ｍ２０００円二色計によって得る。図６Ａは、スピンコートフィルムの屈折率を波長の関数として示し、実線は作製したままの状態のフィルムの屈折率であり、点線は、当該フィルムを更に、オーブン内、空気中での２００℃で６０分間の加熱に供した後に得られる。当初のフィルムのアッベ数は３９．５６であり、熱処理したフィルムでは３８．２５である。図６Ｂは、キャップされたジルコニアナノ結晶が上記モノマーに対して９３重量％に相当する、組成がわずかに異なるスピンコートフィルムの屈折率を波長の関数として示す。この図においても、実線は作製したままの状態のフィルムの屈折率であり、点線は、当該フィルムを更に、オーブン内、空気中での２００℃で６０分間の加熱に供した後に得られる。当初のフィルムのアッベ数は４０．２１であり、熱処理したフィルムでは３９．０７である。
【０２９７】
本実施例の配合物を用いて作製したフィルムは高い光透過率を示す。図７中のスペクトル１０１は、Ｐｅｒｋｉｎ  Ｅｌｍｅｒ  Ｌａｍｂｄａ  ８５０分光光度計によって測定した、作製したままの状態のフィルムの光透過率を示す。上記フィルムの厚さは約１マイクロメートルである。このスペクトルにおけるリップルは入射光と反射光との干渉の結果であり、これは通常、高いフィルム品質、すなわち高い平滑性、高い均一性、及び高い透明性を示すものである。
【０２９８】
この実施例の配合物を用いて製造されたフィルムは高い耐熱性を示す。図７は、作製したままの状態のフィルム（１０１）、オーブン内、空気中での１５０℃で６０分間の加熱後（１０２）、オーブン内、空気中での２００℃で６０分間の加熱後（１０２）、オーブン内、空気中での２５０℃で６０分間の加熱後（１０２）の光透過率を示す。作製したままの状態のフィルムと比較した、４００ｎｍ〜８００ｎｍの各波長における透過率の差を平均化することによって測定される平均の透過率の変化は、それぞれ約０．６％、０．９％、及び２％に過ぎない。リップルのピーク位置のシフトは通常、フィルムの品質の変化を示すものではなく、各測定での特定の箇所における厚さまたは反射率などの条件のわずかな変化に起因するものであることに留意されたい。
【０２９９】
別の耐熱性の検討において、図８中の実線は、作製したままの状態のフィルムの光透過率を示し、図８中の点線は、当該フィルムを更に空気中、熱板上での１２０℃、３０分間の後加熱に供し、続いてオーブン内、空気中、２００℃で７０分間熱処理した後の光透過率を示す。４００ｎｍ〜８００ｎｍでの平均の透過率の変化は約１．３％に過ぎない。
【０３００】
本実施例の配合物を用いて作製したフィルムは、１：１のＨＣｌ（３８ｗｔ％の塩酸水溶液を１：１の容積比で水と混合することによって調製）、１：３のＨＣｌ（３８％の塩酸水溶液を１：３の容積比で水と混合することによって調製）、５ｗｔ％のＫＯＨ水溶液、ＤＩ水、アセトン、イソプロパノール、Ｎ−メチル−２−ピロリドンに対する化学薬品耐性を示す。上記フィルムは、５分間の上述の手順１の後に、ＫＯＨ溶液を除く全ての化学薬品に対して、視認可能な変色、膨潤、亀裂、層間剥離、剥離、または完全性の喪失を示さない。５ｗｔ％のＫＯＨ溶液中での５分間の上述の手順１の後には、上記フィルムはわずかに変色を示すが、視認可能な膨潤、亀裂、層間剥離、剥離、または完全性の喪失を示さない。１：１のＨＣｌ、アセトン、及びイソプロパノール中での１５分間の上述の手順１の後には、上記フィルムは視認可能な変色、膨潤、亀裂、層間剥離、剥離、または完全性の喪失を示さない。５ｗｔ％のＫＯＨ溶液中での１５分間の上述の手順１の後には、上記フィルムはわずかに変色を示すが、視認可能な膨潤、亀裂、層間剥離、剥離、または完全性の喪失を示さない。
【０３０１】
本実施例の配合物を用いて作製したフィルムは、図９ＡのＡＦＭ像によって示されるように、高い表面平滑性を示し、約１マイクロメートルの厚さの作製されたままの状態のスピンコートフィルムの表面ＲＭＳ粗さは０．７４９であり、Ｒａ粗さは０．５９５である。上記表面粗さは５マイクロメートル×５マイクロメートル角上で測定する。オーブン内、空気中での２５０℃、５分間の熱処理の後に、上記表面粗さは、図９Ｂに示すように有意に変化せず、これも上記フィルムの良好な耐熱性を示している。
【０３０２】
実施例４
例示的な配合物は、溶媒としてのＰＧＭＥＡ、ビスフェノールＡジグリセロラートジメタクリラートモノマー、キャップされたジルコニアナノ結晶（上記モノマーに対して９０重量％）、上記モノマーに対して３重量％のＥＢｅｃｒｙｌ  Ｐ−３９、上記モノマーに対して６重量％のＥＢｅｃｒｙｌ  Ｐ−１１５を含む。
【０３０３】
この配合物に用いるジルコニアナノ結晶は、２種の異なるキャッピング剤、メトキシ（トリエチレンオキシ）プロピルトリメトキシシラン及び３−メタクリロイルオキシプロピルトリメトキシシランによってキャップする。上記キャッピングプロセスを、合成したままの状態のナノ結晶を、当該ナノ結晶の湿潤ケーキの重量に基づいて計算して３５重量％の添加量のＰＧＭＥＡ中に懸濁させることによって実施する。上記懸濁液を撹拌しながら、この懸濁液に第１のキャッピング剤であるメトキシ（トリエチレンオキシ）プロピルトリメトキシシランをゆっくりと添加する。用いるキャッピング剤の量は湿潤ケーキに対して５重量％である。この懸濁液を、窒素流下、上記溶媒の沸点で４０分間還流させる。上記所定の反応時間の後に、反応を停止させ、上記懸濁液を１００℃までゆっくりと冷却する。上記温度に到達したところで、第２のキャッピング剤である３−メタクリロイルオキシプロピルトリメトキシシランをゆっくりと上記懸濁液に添加する。用いるキャッピング剤の量は湿潤ケーキに対して６０重量％である。この懸濁液を、窒素流下、上記溶媒の沸点で４０分間再度還流させる。第２の還流ステップの後に、上記懸濁液を７０℃までゆっくりと冷却する。上記温度に到達したところで、この懸濁液に蒸留水をゆっくりと添加する。用いる水の量は湿潤ケーキに対して５重量％である。この懸濁液を窒素流下、１００℃で３０分間還流させる。割り当てた上記加熱時間が終了したところで、この透明な溶液を室温までゆっくりと冷却する。ヘプタンを用いて、キャップされたナノ結晶を上記キャッピング溶媒から沈殿させる。遠心分離を用いてこの沈殿したナノ結晶を収取する。上記遠心分離によって収取したナノ結晶をＴＨＦ中に分散させることによって更に洗浄し、ヘプタンを用いてこれを再度再沈する。この工程を２回繰り返す。最終ステップ後に得られた湿潤ケーキを真空下で１０〜１２時間乾燥する。次いで、このキャップされたナノ結晶をＰＧＭＥＡなどの分散溶媒中に再分散させてもよい。
【０３０４】
フィルムをスピンコートした後、空気中、熱板上、１００℃で前加熱してフィルムを作製し、次いで水銀「Ｈ」球を備えるＤｙｍａｘ  ＥＣ−５０００システムを用いて、上記フィルムを約７３ｍＷ／ｃｍ２で１２０秒間硬化させる。最後に、このフィルムを空気中、熱板上で１０分間の後加熱に供する。
【０３０５】
図１０に、ＰＧＥＭＡ中に５０重量％で単独にて分散させた本実施例のキャップされたナノ結晶のＴＧＡの結果を示す。有機分の測定値は１５．９７％である。
【０３０６】
本実施例の配合物を用いて作製したフィルムの屈折率をＷｏｏｌｌａｍ  Ｍ２０００円二色計によって得る。図１１Ａは、スピンコートフィルムの屈折率を波長の関数として示し、実線は作製したままの状態のフィルムの屈折率であり、点線は、当該フィルムを更に、オーブン内、空気中での２００℃で６０分間の加熱に供した後に得られる。当初のフィルムのアッベ数は３９．８８であり、熱処理したフィルムでは３８．７３である。この実施例の配合物を用いて作製したフィルムは高い光透過率を示す。図１１Ｂは、キャップされたジルコニアナノ結晶が上記モノマーに対して９３重量％に相当する、組成がわずかに異なるスピンコートフィルムの屈折率を波長の関数として示す。この図においても、実線は作製したままの状態のフィルムの屈折率であり、点線は、当該フィルムを更に、オーブン内、空気中での２００℃で６０分間の加熱に供した後に得られる。当初のフィルムのアッベ数は３９．５７であり、熱処理したフィルムでは３９．９０である。
【０３０７】
本実施例の配合物を用いて作製したフィルムは高い光透過率を示す。図１２Ａ及び図１２Ｂ中の実線は、Ｐｅｒｋｉｎ  Ｅｌｍｅｒ  Ｌａｍｂｄａ  ８５０分光光度計によって測定した、それぞれ９０％のキャップされたナノ結晶及び９３％のキャップされたナノ結晶を含む、作製したままの状態のフィルムの光透過率を示す。上記フィルムの厚さは約１マイクロメートルである。
【０３０８】
本実施例の配合物を用いて作製したフィルムは高い耐熱性を示す。図１２Ａ及び図１２Ｂ中の点線は、オーブン内、空気中、２００℃で６０分間加熱した後の、それぞれ９０％のキャップされたナノ結晶及び９３％のキャップされたナノ結晶を含む、作製したままの状態のフィルムの光透過率を示す。作製したままの状態のフィルムと比較した、４００ｎｍ〜８００ｎｍでの平均の透過率の変化は、それぞれ約５％及び１．４％に過ぎない。
【０３０９】
本実施例の配合物を用いて作製したフィルムは、１：１のＨＣｌ、１：３のＨＣｌ、５ｗｔ％のＫＯＨ水溶液、ＤＩ水、アセトン、イソプロパノール、及びメチルピロリドンに対する化学薬品耐性を示す。上記フィルムは、５分間の上述の手順１の後に、ＫＯＨ溶液を除く列挙した全ての化学薬品に対して、視認可能な変色、膨潤、亀裂、層間剥離、剥離、または完全性の喪失を示さない。５ｗｔ％のＫＯＨ溶液中での５分間の上述の手順１の後には、上記フィルムはわずかに変色を示すが、視認可能な膨潤、亀裂、層間剥離、剥離、または完全性の喪失を示さない。１：１のＨＣｌ、アセトン、及びイソプロパノール中での１５分間の上述の手順１の後には、上記フィルムは視認可能な変色、膨潤、亀裂、層間剥離、剥離、または完全性の喪失を示さない。５ｗｔ％のＫＯＨ溶液中での１５分間の上述の手順１の後には、上記フィルムはわずかに変色を示すが、視認可能な膨潤、亀裂、層間剥離、剥離、または完全性の喪失を示さない。
【０３１０】
Ｐ３９の重量百分率を２％から５％へと変化させても、上記フィルムの化学薬品耐性は偶然起こらない。Ｐ１１５の重量百分率を４％から１５％へと変化させても、上記フィルムの化学薬品耐性は偶然起こらない。
【０３１１】
本実施例におけるＰ３９及びＰ１１５を、上記モノマーに対して５重量％、６重量％、または８重量％のＩｒｇａｃｕｒｅ  １８４で置換すると、５ｗｔ％のＫＯＨ溶液に対する場合を除いて上記化学薬品耐性は同様のままであった。５％のＫＯＨ中での５分間の手順１の後では、フィルムが完全に脱離する。
【０３１２】
本実施例の配合物を用いて作製したフィルムは、図１３ＡのＡＦＭ像によって示されるように、高い表面平滑性を示し、約１マイクロメートルの厚さの作製されたままの状態のスピンコートフィルムの表面ＲＭＳ粗さは０．５１８であり、Ｒａ粗さは０．４０９である。上記表面粗さは５マイクロメートル×５マイクロメートル角上で測定する。空気中、熱板上での２５０℃、５分間の熱処理の後に、上記表面粗さは、図１３Ｂに示すように有意に変化せず、これも上記フィルムの良好な耐熱性を示す。
【０３１３】
実施例５
例示的な配合物は、溶媒としてのＰＧＭＥＡ、ビスフェノールＡジグリセロラートジメタクリラートモノマー、キャップされたジルコニアナノ結晶（上記モノマーに対して９０重量％）、上記モノマーに対して３重量％のＥＢｅｃｒｙｌ  Ｐ−３９、上記モノマーに対して６重量％のＥＢｅｃｒｙｌ  Ｐ−１１５を含む。
【０３１４】
この配合物に用いるジルコニアナノ結晶は３−メタクリロイルオキシプロピルトリメトキシシランによってキャップする。上記キャッピングプロセスを、合成したままの状態のナノ結晶を、当該ナノ結晶の湿潤ケーキの重量に基づいて計算して３５％の添加量のＰＧＭＥＡ中に懸濁させることによって実施する。上記懸濁液を撹拌しながら、この懸濁液に第１のキャッピング剤をゆっくりと添加する。用いるキャッピング剤の量は湿潤ケーキに対して８重量％である。この懸濁液を、窒素流下、上記溶媒の沸点で４０分間還流させる。上記所定の反応時間の後に、反応を停止させ、上記懸濁液を１００℃までゆっくりと冷却する。上記温度に到達したところで、第２のキャッピング剤をゆっくりと上記懸濁液に添加する。用いるキャッピング剤の量は湿潤ケーキに対して６０重量％である。この懸濁液を、窒素流下、上記溶媒の沸点で４０分間再度還流させる。割り当てた上記加熱時間が終了したところで、この透明な溶液を室温までゆっくりと冷却する。ヘプタンを用いて、キャップされたナノ結晶を上記キャッピング溶媒から沈殿させる。遠心分離を用いてこの沈殿したナノ結晶を収取する。上記遠心分離によって収取したナノ結晶をＴＨＦ中に分散させることによって更に洗浄し、ヘプタンを用いてこれを再度再沈する。この工程を２回繰り返す。最終ステップ後に得られた湿潤ケーキを真空下で１０〜１２時間乾燥する。次いで、このキャップされたナノ結晶をＰＧＭＥＡなどの分散溶媒中に再分散させてもよい。
【０３１５】
フィルムをスピンコートした後、空気中、熱板上、１００℃で前加熱してフィルムを作製し、次いで水銀「Ｈ」球を備えるＤｙｍａｘ  ＥＣ−５０００システムを用いて、上記フィルムを約７３ｍＷ／ｃｍ２で１２０秒間硬化させる。最後に、このフィルムを空気中、熱板上で１０分間後加熱する。
【０３１６】
図１４Ａに、ＰＧＥＭＡ中に５０重量％で単独にて分散させた本実施例のキャップされたナノ結晶のＴＧＡの結果を示す。有機分の測定値は１４．９８％である。図１４Ｂに、５０重量％のキャップされたナノ結晶を含む本実施例の配合物のＴＧＡの結果を示し、無機固形分の測定値は３９．７６％である。
【０３１７】
図１５に、５０重量％のキャップされたナノ結晶を含む本実施例の配合物の光透過率を示す。
【０３１８】
本実施例の配合物を用いて作製したフィルムの屈折率をＷｏｏｌｌａｍ  Ｍ２０００円二色計によって得る。図１６は、スピンコートフィルムの屈折率を波長の関数として示し、実線は作製したままの状態のフィルムの屈折率であり、点線は当該フィルムを更に、オーブン内、空気中での２００℃で６０分間の加熱に供した後に得られる。当初のフィルムのアッベ数は３９．６５であり、熱処理したフィルムでは３８．３５である。
【０３１９】
本実施例の配合物を用いて作製したフィルムは高い光透過率を示す。図１７中の実線は、Ｐｅｒｋｉｎ  Ｅｌｍｅｒ  Ｌａｍｂｄａ  ８５０分光光度計によって測定した、作製したままの状態のフィルムの光透過率を示す。上記フィルムの厚さは約１マイクロメートルである。
【０３２０】
この実施例の配合物を用いて製造されたフィルムは高い耐熱性を示す。図１７中の点線は、オーブン内、空気中での２５０℃で６０分間の加熱後のフィルムの光透過率を示す。作製したままの状態のフィルムと比較した、４００ｎｍ〜８００ｎｍでの平均の透過率の変化は約１．８％に過ぎない。
【０３２１】
本実施例の配合物を用いて作製したフィルムは、ＤＩ水、アセトン、イソプロパノール、メチルピロリドンに対する化学薬品耐性を示す。上記フィルムは、５分間の上述の手順１に供した後に、全ての列挙した化学薬品に対して、視認可能な変色、膨潤、亀裂、層間剥離、剥離、または完全性の喪失を示さない。１：１のＨＣｌ及び１：３のＨＣｌ中での５分間の上述の手順１の後には、上記フィルムはわずかに変色を示すが、視認可能な膨潤、亀裂、層間剥離、剥離、または完全性の喪失を示さない。５ｗｔ％のＫＯＨ溶液中での５分間の上述の手順１の後では、フィルムが完全に脱離する。
【０３２２】
本実施例の配合物を用いて作製したフィルムは、ＢＹＫ  Ｇａｒｄｎｅｒ  ＰＨ−５８００鉛筆硬度試験機を用い、ＡＳＴＭ試験法Ｄ３３６３（ＡＳＴＭ  Ｄ３３６３−０５（２０１１）ｅ２、鉛筆試験によるフィルム硬度の標準試験方法）（２４℃、相対湿度５０％）に従って、最大で８Ｈの鉛筆硬度を示す。
【０３２３】
実施例６
図１８に示すように、ＯＬＥＤスタックと基材との間に内部光取り出し構造が挿入される。上記内部光取り出し層は、光散乱体粒子の層または表面テクスチャーなどの光散乱層を備える。かかる光散乱層は入射光の方向をランダム化し、ＯＬＥＤによって放射された光がＯＬＥＤ／基材界面における全内部反射によって捕捉されることを防止する。上記光散乱層は表面粗さが大きく、それによってデバイス性能に乏しく、且つ歩留まりが低い場合がある。ＯＬＥＤスタックに平滑な表面を与えるために、高屈折率平滑化層を上記光散乱層とＯＬＥＤスタックとの間に適用するか、または光散乱体を上記高屈折率層に包埋してもよい。上記高屈折率層は実施例３、４、または５の配合物を用いて作製してもよい。
【０３２４】
上記高屈折率平滑化層の屈折率は、一般的には約１．５である基材の屈折率よりも高く、一般的には約１．８であるＯＬＥＤ活性層の屈折率以下である。上記高屈折率平滑化層は表面平滑性が高く、５μｍ×５μｍ角上でＡＦＭによって測定して１ｎｍ未満である。上記高屈折率平滑化層の光透過率は高く、可視スペクトルにおいて９０％を超える。上記高屈折率平滑化層は、少なくとも空気中、２００℃で６０分間、外観、層間剥離、または亀裂において視認可能な変化をすることなく耐えることができる。上記内部光取り出し層を光散乱層と組み合わせることで、光取り出し層のないデバイスと比較して、ＯＬＥＤ照明デバイスの光取り出し効率が改善される。
【表１】
2019507221.tif 000003
【図１】
2019507221.tif 000004
【図２】
2019507221.tif 000005
【図３】
2019507221.tif 000006
【図４】
2019507221.tif 000007
【図５】
2019507221.tif 000008
【図６】
2019507221.tif 000009
【図７】
2019507221.tif 000010
【図８】
2019507221.tif 000011
【図９】
2019507221.tif 000012
【図１０】
2019507221.tif 000013
【図１１】
2019507221.tif 000014
【図１２】
2019507221.tif 000015
【図１３】
2019507221.tif 000016
【図１４】
2019507221.tif 000017
【図１５】
2019507221.tif 000018
【図１６】
2019507221.tif 000019
【図１７】
2019507221.tif 000020
【図１８】
2019507221.tif 000021
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
少なくとも部分的にキャップされた金属酸化物ナノ結晶と、ビスフェノールＡグリセロラートジメタクリラートを含むアクリルポリマーとの分散系を含み、任意に溶媒、硬化剤または抗酸化剤を更に含み、架橋剤、増粘剤、接着促進剤、湿潤剤、レベリング剤、分散剤、可塑剤、または柔軟剤の少なくとも１種を更に含む配合物。
【請求項２】
前記金属酸化物ナノ結晶が酸化ジルコニウム、酸化チタン、酸化ハフニウム、酸化亜鉛または少なくとも２種の前記酸化物の混合物であり、前記少なくとも部分的にキャップされた金属酸化物ナノ結晶が、任意に水の存在下で製造される、請求項１に記載の配合物。
【請求項３】
前記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、架橋剤、増粘剤、接着促進剤、湿潤剤、レベリング剤、分散剤、可塑剤、または柔軟剤の少なくとも１種を更に含む、請求項２に記載の配合物。
【請求項４】
前記分散系が、メタクリル酸ベンジル（ＢＭＡ）またはトリアクリル酸トリメチロールプロパン（ＴＭＰＴＡ）を含有しない、請求項１に記載の配合物。
【請求項５】
請求項１に記載の配合物であって、前記少なくとも部分的にキャップされた金属酸化物ナノ結晶が、前記アクリル及び少なくとも部分的にキャップされたナノ結晶の１０重量％未満、または前記アクリル及び少なくとも部分的にキャップされたナノ結晶の１０重量％〜２０重量％、または前記アクリル及び少なくとも部分的にキャップされたナノ結晶の２０重量％〜３０重量％、または前記アクリル及び少なくとも部分的にキャップされたナノ結晶の３０重量％〜４０重量％、または前記アクリル及び少なくとも部分的にキャップされたナノ結晶の４０重量％〜５０重量％、または前記アクリル及び少なくとも部分的にキャップされたナノ結晶の５０重量％〜６０重量％、または前記アクリル及び少なくとも部分的にキャップされたナノ結晶の６０重量％〜７０重量％、または前記アクリル及び少なくとも部分的にキャップされたナノ結晶の７０重量％〜８０重量％、または前記アクリル及び少なくとも部分的にキャップされたナノ結晶の８０重量％〜９０重量％、または前記アクリル及び少なくとも部分的にキャップされたナノ結晶の９０重量％〜９５重量％の量で前記配合物中に存在する、前記配合物。
【請求項６】
請求項１に記載の配合物であって、溶媒としての、全前記配合物の５０重量％のＰＧＭＥＡ中の前記配合物の４５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、前記配合物。
【請求項７】
前記分散系の粘度が、Ｂｒｏｏｋｆｉｅｌｄ  ＲＶＤＶ  ＩＩ＋コーン／プレート粘度計を用い２５℃で測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓである、請求項１に記載の配合物。
【請求項８】
請求項１に記載の配合物を含む結合剤配合物を含み、更に光散乱性粒子を含む光散乱性配合物。
【請求項９】
前記光散乱性粒子の平均径が５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、請求項８に記載の光散乱性配合物。
【請求項１０】
請求項８に記載の光散乱性配合物であって、前記光散乱性粒子が前記配合物の総重量の０．１〜４０重量％の量で存在する、前記光散乱性配合物。
【請求項１１】
前記光散乱性粒子が、ポリマー、酸化チタン、二酸化ケイ素、五酸化ニオブ、酸化ジルコニウム、酸化亜鉛、酸化アルミニウム、酸化セリウム、またはポリマー、酸化チタン、二酸化ケイ素、五酸化ニオブ、酸化ジルコニウム、酸化亜鉛、酸化アルミニウム及び酸化セリウムのいずれかの２種の混合物から選択される、請求項８に記載の光散乱性配合物。
【請求項１２】
硬化したもしくは部分的に硬化した請求項１に記載の配合物を含むナノコンポジットフィルム。
【請求項１３】
屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、請求項１２に記載のナノコンポジットフィルム。
【請求項１４】
４．９〜５ミクロンの厚さのフィルムの正透過率（ｎｏｒｍａｌ  ｔｒａｎｓｍｉｔｔａｎｃｅ）が、４５０ｎｍまたは６５０ｎｍの波長で測定した場合に、９９．９９％〜９９％、または９９％〜９８％、または９８％〜９７％、または９７％〜９６％、または９６％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、請求項１２に記載のナノコンポジットフィルム。
【請求項１５】
少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、請求項１２に記載のナノコンポジットフィルム。
【請求項１６】
請求項１２に記載のナノコンポジットフィルムであって、前記フィルム中の前記少なくとも部分的にキャップされたナノ結晶の量が、前記ナノコンポジットフィルムの１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、前記ナノコンポジットフィルム。
【請求項１７】
硬化したまたは部分的に硬化した請求項８に記載の光散乱性配合物を含む光散乱性フィルムであって、前記硬化したまたは部分的に硬化した結合剤配合物がナノコンポジット結合剤を形成する、前記光散乱性フィルム。
【請求項１８】
前記ナノコンポジット結合剤の屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、請求項１７に記載の光散乱性フィルム。
【請求項１９】
少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、請求項１７に記載の光散乱性フィルム。
【請求項２０】
請求項１２に記載のナノコンポジットフィルムを備えるＯＬＥＤデバイス。
【請求項２１】
請求項１７に記載の光散乱性フィルムを備えるＯＬＥＤデバイス。
【手続補正２】
【補正対象書類名】明細書
【補正対象項目名】０３２４
【補正方法】変更
【補正の内容】
【０３２４】
上記高屈折率平滑化層の屈折率は、一般的には約１．５である基材の屈折率よりも高く、一般的には約１．８であるＯＬＥＤ活性層の屈折率以下である。上記高屈折率平滑化層は表面平滑性が高く、５μｍ×５μｍ角上でＡＦＭによって測定して１ｎｍ未満である。上記高屈折率平滑化層の光透過率は高く、可視スペクトルにおいて９０％を超える。上記高屈折率平滑化層は、少なくとも空気中、２００℃で６０分間、外観、層間剥離、または亀裂において視認可能な変化をすることなく耐えることができる。上記内部光取り出し層を光散乱層と組み合わせることで、光取り出し層のないデバイスと比較して、ＯＬＥＤ照明デバイスの光取り出し効率が改善される。
【表１】
2019507221.tif 000022
［発明の態様］
［１］
少なくとも部分的にキャップされた金属酸化物ナノ結晶と、ビスフェノールＡグリセロラートジメタクリラートを含むアクリルポリマーとの分散系を含み、任意に溶媒、硬化剤または抗酸化剤を更に含み、架橋剤、増粘剤、接着促進剤、湿潤剤、レベリング剤、分散剤、可塑剤、または柔軟剤の少なくとも１種を更に含む配合物。
［２］
前記少なくとも部分的にキャップされた金属酸化物ナノ結晶が水の存在下で製造される、１に記載の配合物。
［３］
前記金属酸化物ナノ結晶が酸化ジルコニウム、酸化チタン、酸化ハフニウム、酸化亜鉛または少なくとも２種の前記酸化物の混合物であり、前記少なくとも部分的にキャップされた金属酸化物ナノ結晶が、任意に水の存在下で製造される、１に記載の配合物。
［４］
前記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされ、架橋剤、増粘剤、接着促進剤、湿潤剤、レベリング剤、分散剤、可塑剤、または柔軟剤の少なくとも１種を更に含む、３に記載の配合物。
［５］
前記分散系がメタクリル酸ベンジル（ＢＭＡ）またはトリアクリル酸トリメチロールプロパン（ＴＭＰＴＡ）を含まない、１または４に記載の配合物。
［６］
溶媒、硬化剤または抗酸化剤の少なくとも１種を更に含む、１または４に記載の配合物。
［７］
溶媒、硬化剤または抗酸化剤の少なくとも１種を更に含む、１に記載の配合物。
［８］
１または４に記載の配合物であって、前記少なくとも部分的にキャップされた金属酸化物ナノ結晶が、前記アクリル及び少なくとも部分的にキャップされたナノ結晶の１０重量％未満、または前記アクリル及び少なくとも部分的にキャップされたナノ結晶の１０重量％〜２０重量％、または前記アクリル及び少なくとも部分的にキャップされたナノ結晶の２０重量％〜３０重量％、または前記アクリル及び少なくとも部分的にキャップされたナノ結晶の３０重量％〜４０重量％、または前記アクリル及び少なくとも部分的にキャップされたナノ結晶の４０重量％〜５０重量％、または前記アクリル及び少なくとも部分的にキャップされたナノ結晶の５０重量％〜６０重量％、または前記アクリル及び少なくとも部分的にキャップされたナノ結晶の６０重量％〜７０重量％、または前記アクリル及び少なくとも部分的にキャップされたナノ結晶の７０重量％〜８０重量％、または前記アクリル及び少なくとも部分的にキャップされたナノ結晶の８０重量％〜９０重量％、または前記アクリル及び少なくとも部分的にキャップされたナノ結晶の９０重量％〜９５重量％の量で前記配合物中に存在する、前記配合物。
［９］
１または４に記載の配合物であって、溶媒としての、全前記配合物の５０重量％のＰＧＭＥＡ中の前記配合物の６５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、前記配合物。
［１０］
１または４に記載の配合物であって、溶媒としての、全前記配合物の５０重量％のＰＧＭＥＡ中の前記配合物の４５０ｎｍでの光透過率が、光路長が１ｃｍのキュベット中で測定した場合に、９９％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、前記配合物。
［１１］
前記分散系の粘度が、Ｂｒｏｏｋｆｉｅｌｄ  ＲＶＤＶ  ＩＩ＋コーン／プレート粘度計を用い２５℃で測定した場合に、５ｃＰｓ未満、または５ｃＰｓ〜５０ｃＰｓ、または５０ｃＰｓ〜２００ｃＰｓ、または２００ｃＰｓ〜４００ｃＰｓ、または４００ｃＰｓ〜６５０ｃＰｓ、または６５０ｃＰｓ〜１０００ｃＰｓである、１または４に記載の配合物。
［１２］
１１に記載の配合物であって、前記少なくとも部分的にキャップされた金属酸化物ナノ結晶が、前記アクリル及び少なくとも部分的にキャップされたナノ結晶の１０重量％未満の量で前記配合物中に存在する、前記配合物。
［１３］
１１に記載の配合物であって、前記少なくとも部分的にキャップされた金属酸化物ナノ結晶が、前記アクリル及び少なくとも部分的にキャップされたナノ結晶の１０重量％〜２０重量％の量で前記配合物中に存在する、前記配合物。
［１４］
１１に記載の配合物であって、前記少なくとも部分的にキャップされた金属酸化物ナノ結晶が、前記アクリル及び少なくとも部分的にキャップされたナノ結晶の２０重量％〜３０重量％の量で前記配合物中に存在する、前記配合物。
［１５］
１１に記載の配合物であって、前記少なくとも部分的にキャップされた金属酸化物ナノ結晶が、前記アクリル及び少なくとも部分的にキャップされたナノ結晶の３０重量％〜４０重量％の量で前記配合物中に存在する、前記配合物。
［１６］
１１に記載の配合物であって、前記少なくとも部分的にキャップされた金属酸化物ナノ結晶が、前記アクリル及び少なくとも部分的にキャップされたナノ結晶の４０重量％〜５０重量％の量で前記配合物中に存在する、前記配合物。
［１７］
１１に記載の配合物であって、前記少なくとも部分的にキャップされた金属酸化物ナノ結晶が、前記アクリル及び少なくとも部分的にキャップされたナノ結晶の５０重量％〜６０重量％、または前記アクリル及び少なくとも部分的にキャップされたナノ結晶の６０重量％〜７０重量％の量で前記配合物中に存在する、前記配合物。
［１８］
１１に記載の配合物であって、前記少なくとも部分的にキャップされた金属酸化物ナノ結晶が、前記アクリル及び少なくとも部分的にキャップされたナノ結晶の７０重量％〜８０重量％の量で前記配合物中に存在する、前記配合物。
［１９］
１１に記載の配合物であって、前記少なくとも部分的にキャップされた金属酸化物ナノ結晶が、前記アクリル及び少なくとも部分的にキャップされたナノ結晶の８０重量％〜９０重量％の量で前記配合物中に存在する、前記配合物。
［２０］
１１に記載の配合物であって、前記少なくとも部分的にキャップされた金属酸化物ナノ結晶が、前記アクリル及び少なくとも部分的にキャップされたナノ結晶の９０重量％〜９５重量％の量で前記配合物中に存在する、前記配合物。
［２１］
前記少なくとも部分的にキャップされたナノ結晶の平均径が２０ｎｍ未満、または１〜２０ｎｍの範囲である、１または４に記載の配合物。
［２２］
結合剤配合物を含み、光散乱性粒子を更に含む光散乱性配合物であって、前記結合剤配合物が１または４に記載の配合物を含む、前記光散乱性配合物。
［２３］
前記光散乱性粒子の平均径が５０ｎｍ〜２μｍ、または５０〜１００ｎｍ、または１００〜２００ｎｍ、または２００〜３００ｎｍ、または３００〜４００ｎｍ、または４００〜５００ｎｍ、または５００〜６００ｎｍ、または６００〜７００ｎｍ、または７００〜８００ｎｍ、または８００〜９００ｎｍ、または９００ｎｍ〜１μｍ、または１〜１．５μｍ、または１．５〜２μｍの範囲である、２２に記載の光散乱性配合物。
［２４］
２２に記載の光散乱性配合物であって、前記光散乱性粒子が前記配合物の総重量の０．１〜４０重量％の量で存在する、前記光散乱性配合物。
［２５］
前記光散乱性粒子の屈折率が前記結合剤配合物の屈折率よりも高い、２２に記載の光散乱性配合物。
［２６］
前記光散乱性粒子の屈折率が前記結合剤配合物の屈折率よりも低い、２２に記載の光散乱性配合物。
［２７］
前記光散乱性粒子が、ポリマー、酸化チタン、二酸化ケイ素、五酸化ニオブ、酸化ジルコニウム、酸化亜鉛、酸化アルミニウム、酸化セリウム、またはポリマー、酸化チタン、二酸化ケイ素、五酸化ニオブ、酸化ジルコニウム、酸化亜鉛、酸化アルミニウム及び酸化セリウムのいずれか２種の混合物から選択される、２２に記載の光散乱性配合物。
［２８］
２２に記載の光散乱性配合物であって、前記光散乱性配合物を、意図して振とうまたは混合することなく１８〜２５℃の範囲の温度で保存した場合に、少なくとも１週間、または２週間、または３週間、または４週間、または３カ月間、または少なくとも５カ月間、または少なくとも６カ月間、または少なくとも７ヶ月間、または少なくとも８ヶ月間、または少なくとも９ヶ月間、または少なくとも１０ヶ月間、または少なくとも１１ヶ月間、または少なくとも１年間、または少なくとも２年間または少なくとも３年間、保存に対して安定である、前記光散乱性配合物。
［２９］
２２に記載の光散乱性配合物であって、保存に対して安定であり、前記光散乱性配合物の保存した試料の上部３分の１からの試料中の光散乱性粒子の重量百分率の変化が、保存期間にわたって１％未満、または１〜２％、または２〜３％、または３〜４％、または４〜５％、または５〜７％、または７〜１０％、または１０〜１５％、または１５〜２０％、または２０〜２５％、または２５〜３０％、または３０〜３５％である、前記光散乱性配合物。
［３０］
硬化したもしくは部分的に硬化した１または４に記載の配合物を含むナノコンポジットフィルム。
［３１］
屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、３０に記載のナノコンポジットフィルム。
［３２］
４．９〜５ミクロンの厚さのフィルムの正透過率（ｎｏｒｍａｌ  ｔｒａｎｓｍｉｔｔａｎｃｅ）が、４５０ｎｍまたは６５０ｎｍの波長で測定した場合に、９９．９９％〜９９％、または９９％〜９８％、または９８％〜９７％、または９７％〜９６％、または９６％〜９５％、または９５％〜９０％、または９０％〜８５％、または８５％〜８０％、または８０％〜７５％、または７５％〜７０％、または７０％〜６５％、または６５％〜６０％、または６０％〜５５％、または５５％〜５０％、または５０％〜４５％、または４５％〜４０％、または４０％〜３５％、または３５％〜３０％、または３０％〜２５％、または２５％〜２０％、または２０％〜１５％、または１５％〜１０％である、３０に記載のナノコンポジットフィルム。
［３３］
３０に記載のナノコンポジットフィルムであって、前記少なくとも部分的にキャップされたナノ結晶がメトキシ（トリエチレンオキシ）プロピルトリメトキシシラン及び３−（メタクリロイルオキシ）プロピルトリメトキシシランでキャップされ、化学薬品処理に対して耐性である上記ナノコンポジットフィルム。
［３４］
前記化学薬品処理が酸、塩基、有機化合物または水による処理を含む、３３に記載のナノコンポジットフィルム。
［３５］
３４に記載のナノコンポジットフィルムであって、化学薬品処理耐性が、前記フィルムを前記化学薬品中に少なくとも５分間浸漬し、水ですすぎ風乾した後に目視検査によって判定される、前記ナノコンポジットフィルム。
［３６］
空気中または真空中または窒素中で１５０℃または２００℃または２５０℃の温度に６０分間維持した後の４００ｎｍ〜８００ｎｍでの平均の光透過率の変化が、５％〜１０％、または２％〜５％、または１％〜２％、または０．１％〜１％または．００１％〜０．１％である、３０に記載のナノコンポジットフィルム。
［３７］
少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、３０に記載のナノコンポジットフィルム。
［３８］
アッベ数が２０〜６０または３０〜４１の範囲である、３０に記載のナノコンポジットフィルム。
［３９］
前記少なくとも部分的にキャップされたナノ結晶の平均径が２０ｎｍ未満である、３０に記載のナノコンポジットフィルム。
［４０］
３０に記載のナノコンポジットフィルムであって、前記フィルム中の前記少なくとも部分的にキャップされたナノ結晶の量が、前記ナノコンポジットフィルムの１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、前記ナノコンポジットフィルム。
［４１］
スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された、３０に記載のナノコンポジットフィルム。
［４２］
硬化したまたは部分的に硬化した２２に記載の光散乱性配合物を含む光散乱性フィルムであって、前記硬化したまたは部分的に硬化した結合剤配合物がナノコンポジット結合剤を形成する、前記光散乱性フィルム。
［４３］
前記ナノコンポジット結合剤の屈折率が、４００ｎｍで測定した場合に、１．６〜１．６２、または１．６２〜１．６４、または１．６４〜１．６６、または１．６６〜１．６８、または１．６８〜１．７０、または１．７０〜１．７２、または１．７２〜１．７４、または１．７６〜１．７８、または１．７８〜１．８０、または１．８０〜１．８２、または１．８２〜１．８４、または１．８４〜１．８６、または１．８６〜１．８８、または１．８８〜１．９０である、４２に記載の光散乱性フィルム。
［４４］
４２に記載の光散乱性フィルムであって、前記少なくとも部分的にキャップされたナノ結晶がメトキシ（トリエチレンオキシ）プロピルトリメトキシシラン及び３−（メタクリロイルオキシ）プロピルトリメトキシシランでキャップされ、化学薬品処理に対して耐性である上記光散乱性フィルム。
［４５］
前記化学薬品処理が酸、塩基、有機化合物または水による処理を含む、４４に記載の光散乱性フィルム。
［４６］
４５に記載の光散乱性フィルムであって、化学薬品処理耐性が、前記フィルムを前記化学薬品中に少なくとも５分間浸漬し、水ですすぎ風乾した後に目視検査によって判定される、前記光散乱性フィルム。
［４７］
少なくとも１μｍのフィルムの表面粗さが５〜４ｎｍ、または４〜３ｎｍ、または３〜２ｎｍ、または２〜１ｎｍ、または１〜０．５ｎｍ、または０．５〜０．１ｎｍである、４２に記載の光散乱性フィルム。
［４８］
前記ナノコンポジット結合剤の前記少なくとも部分的にキャップされたナノ結晶の平均径が２０ｎｍ未満である、４２に記載の光散乱性フィルム。
［４９］
４２に記載の光散乱性フィルムであって、前記光散乱性フィルム中の前記少なくとも部分的にキャップされたナノ結晶の量が、前記ナノコンポジット結合剤の１０重量％〜２０重量％、または２０重量％〜３０重量％、または３０重量％〜４０重量％、または４０重量％〜５０重量％、または５０重量％〜６０重量％、または６０重量％〜７０重量％、または７０重量％〜７５重量％、または７５重量％〜８０重量％、または８０重量％〜８５重量％、または８５重量％〜９０重量％、または９０重量％〜９３重量％である、前記光散乱性フィルム。
［５０］
スピンコーティング、スロットダイコーティング、スリットコーティング、スクリーン印刷、インクジェット印刷、浸漬コーティング、ドローバーコーティング、ロールツーロール印刷、スプレーコーティング、またはそれらのいずれかの組み合わせによって製造された、４２に記載の光散乱性フィルム。
［５１］
水の存在下、キャッピング溶媒中で、ナノ結晶を少なくとも１種のキャッピング剤と混合することを含む、少なくとも部分的にキャップされたナノ結晶の製造方法。
［５２］
前記少なくとも部分的にキャップされたナノ結晶が前記キャッピング溶媒から分離される、５１に記載の方法。
［５３］
前記ナノ結晶がジルコニアナノ結晶である、５１または５２に記載の方法。
［５４］
前記キャッピング剤が、（トリエチレンオキシ）プロピルトリメトキシシラン及び３−（メタクリロイルオキシ）プロピルトリメトキシシランの少なくとも１種であり、前記ナノ結晶が任意にジルコニアナノ結晶である、５１または５２に記載の方法。
［５５］
前記キャッピング溶媒が、プロピレングリコールモノメチルエーテルアセタート（ＰＧＭＥＡ）、プロピレングリコールモノメチルエーテル（ＰＧＭＥ）、トルエン、酢酸エチル、キシレン、ＴＨＦ、ヘプタン、ヘキサン、アセトン、またはこれらのいずれかの組み合わせを含む、５１または５２に記載の方法。
［５６］
前記少なくとも部分的にキャップされたナノ結晶が５１に記載の方法によって製造された、４に記載の配合物。
［５７］
前記結合剤配合物の前記少なくとも部分的にキャップされたナノ結晶が５１に記載の方法によって製造された、２２に記載の光散乱性配合物。
［５８］
前記少なくとも部分的にキャップされたナノ結晶が５０に記載の方法によって製造された、３０に記載のナノコンポジットフィルム。
［５９］
前記結合剤配合物の前記少なくとも部分的にキャップされたナノ結晶が５１に記載の方法によって製造された、４２に記載の光散乱性フィルム。
［６０］
３０に記載のナノコンポジットフィルムを備えるＯＬＥＤデバイス。
［６１］
４２に記載の光散乱性フィルムを備えるＯＬＥＤデバイス。
［６２］
少なくとも部分的にキャップされた金属酸化物ナノ結晶と溶媒との分散系を含む組成物であって、前記少なくとも部分的にキャップされた金属酸化物ナノ結晶が水の存在下で製造される、前記組成物。
［６３］
前記金属酸化物ナノ結晶が酸化ジルコニウム、酸化チタン、酸化ハフニウム、酸化亜鉛または前記酸化物の少なくとも２種の混合物である、６２に記載の組成物。
［６４］
前記少なくとも部分的にキャップされた金属酸化物ナノ結晶が、２−［２−（２−メトキシエトキシ）エトキシ］酢酸、メトキシ（トリエチレンオキシ）プロピルトリメトキシシラン、３−（メタクリロイルオキシ）プロピルトリメトキシシラン、ｎ−オクチルトリメトキシシラン、ドデシルトリメトキシシラン、ｍ，ｐ−エチルフェネチルトリメトキシシラン、ｎ−プロピルトリメトキシシラン、ｎ−プロピルトリエトキシシラン、ｎ−オクチルトリメトキシシラン、ｎ−オクチルトリエトキシシラン、フェニルトリメトキシシラン、２−［メトキシ（ポリエチレンオキシ）プロピル］−トリメトキシシラン、３−アミノプロピルトリメトキシシラン、３−メルカプトプロピルトリメトキシシラン、３−イソシアナトプロピルトリエトキシシラン、３−イソシアナトプロピルトリメトキシシラン、及びグリシドオキシプロピルトリメトキシシラン、ヘプタノール、ヘキサノール、オクタノール、ベンジルアルコール、フェノール、エタノール、プロパノール、ブタノール、オレイルアルコール、ドデシルアルコール、オクタデカノール及びトリエチレングリコールモノメチルエーテル、オクタン酸、酢酸、プロピオン酸、酢酸、オレイン酸、及び安息香酸からなる群より選択される少なくとも１種のキャッピング剤によって少なくとも部分的にキャップされた、６２または６３に記載の組成物。
［６５］
６２または６３に記載の組成物であって、前記少なくとも部分的にキャップされた金属酸化物ナノ結晶が、前記組成物の１０重量％未満、または前記組成物の１０重量％〜２０重量％、または前記組成物の２０重量％〜３０重量％、または前記組成物の３０重量％〜４０重量％、または前記組成物の４０重量％〜５０重量％、または前記組成物の５０重量％〜６０重量％、または前記組成物の６０重量％〜７０重量％、または前記組成物の７０重量％〜８０重量％、または前記組成物の８０重量％〜９０重量％、または前記組成物の９０重量％〜９５重量％の量で前記組成物中に存在する、前記組成物。
［６６］
前記溶媒がＰＧＭＥＡ、ＰＧＭＥ、トルエン、酢酸エチル、キシレン、ＴＨＦ、ヘプタン、ヘキサン、アセトンまたはそれらの混合物である、６２または６３に記載の組成物。
【国際調査報告】
2019507221.tif 000023
2019507221.tif 000024
2019507221.tif 000025
2019507221.tif 000026